(57)【要約】【課題】  本発明の目的は、転写濃度が高く、高感度で耐光性に優れ、画像滲みの少ない新規の感熱転写記録材料、感熱転写記録用受像シート及び感熱転写記録用インクシートを提供する。【解決手段】  支持体上に熱拡散性色素受容層を有する感熱転写記録用受像シートと、支持体上に金属イオン含有化合物とキレート錯体を形成することができる熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有することを特徴とする感熱転写記録用受像シート。【選択図】        なし【特許請求の範囲】
【請求項１】
酸化電位が１０００ｍＶ（ｖｓ  ＳＣＥ）以上の酸化防止剤を含有することを特徴とする感熱転写記録材料。
【請求項２】
支持体上に熱拡散性色素受容層を有する感熱転写記録用受像シートと、支持体上に熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有することを特徴とする感熱転写記録用受像シート。
【請求項３】
支持体上に熱拡散性色素受容層を有する感熱転写記録用受像シートと、支持体上に金属イオン含有化合物とキレート錯体を形成することができる熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有することを特徴とする感熱転写記録用受像シート。
【請求項４】
支持体上に熱拡散性色素受容層を有する感熱転写記録用受像シートと、支持体上に熱拡散性色素を含有するインク層を有する感熱転写記録用インクシートとを重ね合わせ、記録信号に応じて加熱することにより画像を形成する感熱転写記録方法で用いる感熱転写記録用インクシートにおいて、酸化電位が１０００ｍＶ（ｖｓ  ＳＣＥ）以上の酸化防止剤を含有することを特徴とする感熱転写記録用インクシート。
【請求項５】
感熱転写記録用受像シートに含有される少なくとも１種の前記酸化電位が１０００ｍＶ（ｖｓ  ＳＣＥ）以上の酸化防止剤のＳＰ値と、前記感熱転写記録用インクシートのインク層に含有される少なくとも１種の熱拡散性色素のＳＰ値との差が、３．０以下であることを特徴とする請求項２または３に記載の感熱転写記録用受像シート。
【請求項６】
少なくとも１種の前記酸化電位が１０００ｍＶ（ｖｓ  ＳＣＥ）以上の酸化防止剤のＳＰ値と、前記インク層に含有される少なくとも１種の熱拡散性色素のＳＰ値との差が、３．０以下であることを特徴とする請求項４に記載の感熱転写記録用インクシート。
【請求項７】
感熱転写記録用受像シートに含有される少なくとも１種の前記酸化電位が１０００ｍＶ（ｖｓ  ＳＣＥ）以上の酸化防止剤のＳＰ値と、前記感熱転写記録用インクシートのインク層に含有される少なくとも１種の熱拡散性色素のＳＰ値との差が、１．０以下であることを特徴とする請求項２または３に記載の感熱転写記録用受像シート。
【請求項８】
少なくとも１種の前記酸化電位が１０００ｍＶ（ｖｓ  ＳＣＥ）以上の酸化防止剤のＳＰ値と、前記インク層に含有される少なくとも１種の熱拡散性色素のＳＰ値との差が、１．０以下であることを特徴とする請求項４に記載の感熱転写記録用インクシート。
【請求項９】
感熱転写記録用受像シートに含有される少なくとも１種の前記酸化電位が１０００ｍＶ（ｖｓ  ＳＣＥ）以上の酸化防止剤のＳＰ値と、前記感熱転写記録用インクシートのインク層に含有される少なくとも１種の熱拡散性色素のＳＰ値との差が、０．５以下であることを特徴とする請求項２または３に記載の感熱転写記録用受像シート。
【請求項１０】
少なくとも１種の前記酸化電位が１０００ｍＶ（ｖｓ  ＳＣＥ）以上の酸化防止剤のＳＰ値と、前記インク層に含有される少なくとも１種の熱拡散性色素のＳＰ値との差が、０．５以下であることを特徴とする請求項４に記載の感熱転写記録用インクシート。
【請求項１１】
可塑剤を含有することを特徴とする請求項２または３に記載の感熱転写記録用受像シート。
【請求項１２】
可塑剤を含有することを特徴とする請求項４に記載の感熱転写記録用インクシート。
【請求項１３】
感熱転写記録用受像シートに含有される少なくとも１種の酸化電位が１０００ｍＶ（ｖｓ  ＳＣＥ）以上の酸化防止剤のＳＰ値と、前記可塑剤のＳＰ値との差が、３．０以下であることを特徴とする請求項１１に記載の感熱転写記録用受像シート。
【請求項１４】
少なくとも１種の酸化電位が１０００ｍＶ（ｖｓ  ＳＣＥ）以上の酸化防止剤のＳＰ値と、前記インク層に含有される少なくとも１種の可塑剤のＳＰ値との差が、３．０以下であることを特徴とする請求項１２に記載の感熱転写記録用インクシート。
【請求項１５】
感熱転写記録用受像シートに含有される少なくとも１種の酸化電位が１０００ｍＶ（ｖｓ  ＳＣＥ）以上の酸化防止剤のＳＰ値と、前記可塑剤のＳＰ値との差が、１．０以下であることを特徴とする請求項１１に記載の感熱転写記録用受像シート。
【請求項１６】
少なくとも１種の酸化電位が１０００ｍＶ（ｖｓ  ＳＣＥ）以上の酸化防止剤のＳＰ値と、前記インク層に含有される少なくとも１種の可塑剤のＳＰ値との差が、１．０以下であることを特徴とする請求項１２に記載の感熱転写記録用インクシート。
【請求項１７】
前記可塑剤のＳＰ値と、感熱転写記録用インクシートのインク層に含有される少なくとも１種の熱拡散性色素のＳＰ値との差が、３．０以下であることを特徴とする請求項１３または１５に記載の感熱転写記録用受像シート。
【請求項１８】
前記可塑剤のＳＰ値と、前記インク層に含有される少なくとも１種の熱拡散性色素のＳＰ値との差が、３．０以下であることを特徴とする請求項１４または１６に記載の感熱転写記録用インクシート。
【請求項１９】
前記可塑剤のＳＰ値と、前記酸化防止剤と可塑剤とを含有するインク層に含有される少なくとも１種の熱拡散性色素のＳＰ値との差が、３．０以下であることを特徴とする請求項１８に記載の感熱転写記録用インクシート。
【請求項２０】
前記可塑剤のＳＰ値と、感熱転写記録用インクシートのインク層に含有される少なくとも１種の熱拡散性色素のＳＰ値との差が、１．０以下であることを特徴とする請求項１３または１５に記載の感熱転写記録用受像シート。
【請求項２１】
前記可塑剤のＳＰ値と、前記インク層に含有される少なくとも１種の熱拡散性色素のＳＰ値との差が、１．０以下であることを特徴とする請求項１４または１６に記載の感熱転写記録用インクシート。
【請求項２２】
前記可塑剤のＳＰ値と、前記酸化防止剤と可塑剤とを含有するインク層に含有される少なくとも１種の熱拡散性色素のＳＰ値との差が、１．０以下であることを特徴とする請求項２１に記載の感熱転写記録用インクシート。
【発明の詳細な説明】
【技術分野】
【０００１】
本発明は、転写濃度が高く、高感度で耐光性に優れ、画像滲みの少ない新規の感熱転写記録材料、感熱転写記録用受像シート及び感熱転写記録用インクシートに関する。
【背景技術】
【０００２】
従来、カラー又はモノクロの画像の形成技術として、加熱により拡散移行する性質を有する熱拡散性色素を含有するインクシートを、受像シートの受像層と対向させて、サーマルヘッドやレーザー等の加熱印字手段を用いて、該受像層に該熱拡散性色素を画像様に転写して画像を形成（いわゆる色素熱転写方式）する技術が知られている。このような感熱転写方式は、デジタルデータを用いての画像形成を可能とし、現像液等の処理液を使わず、しかも銀塩写真に匹敵する高画質を形成できる方法として定評がある。
【０００３】
しかしながら、得られる画像の保存性や耐久性に関しては、銀塩写真に比較して弱いという欠点を有している。具体的には、以下の事項を挙げることができる。
【０００４】
１）長期間の保存において、光や熱、空気中の酸素、水分等により、画像の退色や滲みが生じる（耐光性、耐熱性）
２）アルバムやクリアファイル、プラスチック消しゴム等の色素染着性の高いものや、可塑剤を含んだ材料と接触させた場合、長期間の保存の間に色素がそれらへ逆転写したり、画像が滲んだりする（耐可塑剤性）
３）水、ジュース、酒、コーヒー等を形成した画像上にこぼした場合、それを拭き取る際、同時に色素も拭き取られ変色する（耐水性、耐溶剤性）
４）指で触ったところが皮脂により変色する（耐皮脂性）
５）消しゴムで擦ると画像がとれる（耐擦過性）
６）市販されているラミネート材による加工、特に低温で加工が可能なコールドラミネート材により加工を施した場合、長期間の保存の間にラミネート材に色素が拡散し画像が滲む（ラミネート適性）
等の問題があった。
【０００５】
これは、銀塩写真で用いている色素では、高沸点溶媒や紫外線吸収剤などによりプロテクトされているのに対し、感熱転写記録材料で用いられる色素は、主にバインダー中に分散されている状態であり、直接外部からの影響を受けやすい為と考えられる。
【０００６】
上記の欠点を改善する手段として、熱転写によりインク層中の化合物と受像層中の化合物とを反応させることにより画像を形成する、いわゆる反応型色素を用いた画像形成方法がいくつか提案されている。ここで、インク層側に含有させる化合物を、色素前駆体、受像層中に含有させる化合物を色素定着体と定義した場合、例えば、特開平９−３２７９７６、米国特許第４，８８０，７６９号、米国特許第５，５３４，４７９号等には、色素前駆体として脱プロトン化されたカチオン色素を、色素定着体として該カチオン色素をプロトン化し得る有機ポリマー酸又はオリゴマー酸等を用い、熱転写によりカチオン色素を再プロトン化させることにより画像を形成する方法が提案されている。また、特開平５−２２１１５１等には、色素前駆体として反応基を有する特定構造の色素を、色素定着体として活性水素化合物を用い、熱転写によりそれらを反応させることにより画像を形成する方法が提案されている。
【０００７】
更に、色素前駆体としてキレート化可能な熱拡散性色素を、色素定着体として金属イオン含有化合物を含有させ、熱転写によりそれらを反応させて金属キレートを形成させることにより、画像を形成する方法が開示されている（例えば、特許文献１〜３参照。）。
【０００８】
この方式を用いて形成した画像は、高温及び高湿下に画像形成された受像材料を長時間放置しても、色素の褪色及び滲みが起こりにくく、耐光性についても従来の熱拡散色素による画像に比べて優れている。しかしながら、画像の高濃度領域においては色素と色素定着体との反応が完結せずに未反応の色素が残存することにより経時で色相が変化するという問題があった。
【０００９】
これを改善する手段として、受像層中の色素定着体の添加量を増やすと反応性は上がるが、色素定着体自身の着色のために白地が着色してしまうという問題がある。他の方法として、転写後の画像を再加熱する技術が提案されている（例えば、特許文献４参照。）が、サーマルヘッドと画像の間に色素を含有しないインク層を介して再加熱する際に画像上の色素がインク層に逆転写して濃度が低下するという問題がある。
【００１０】
また、受像シートの画像形成面上に、熱転写性の保護層を有する保護層転写シートを重ね合わせ、サーマルヘッドやヒートローラ等の加熱手段を用いて該保護層を転写させることによって、画像形成面上に保護層を設ける方法が開示されている（例えば、特許文献５参照。）。画像上に保護層を設けると、上述のような、画像の耐摩擦性、耐水性、耐溶剤性、耐皮脂性等の物理耐性を向上させることができるが、該保護層を受像層に接着させるためには受像層中の色素定着体を減らさなければならず、色素と色素定着体との反応性は低下する。これを改善するために保護層転写時の転写エネルギーを大きくすると、保護層が熱により変質することで画像表面の面質の荒れや黄変を生じ好ましくない。
【００１１】
また、色素画像の耐光性を向上させる方法として、特定の紫外線吸収剤とヒンダードフェノール系酸化防止剤を含有する熱転写受像シートを用いる方法が開示されている（例えば、特許文献６参照。）。しかし、この方法を用いて耐光性の向上を試みた場合、充分な耐光性向上を達成するためにはヒンダードフェノール系酸化防止剤の添加量を多量添加する必要があり、画像滲みや膜剥がれ等の問題を引き起こすという課題を有していることが判明した。
【００１２】
また、色素と酸化防止剤の組み合わせによっては、耐光性向上効果が異なり、マゼンタ色素の耐光性向上効果があってもシアン色素には耐光性向上効果が無い場合等があり、画像の色バランスが崩れるという問題があった。また、熱転写記録材料において画像形成後のイエロー色素、マゼンタ色素およびシアン色素等の画像を形成している色素は同一層内に共存しており、最も耐光性の弱い色素が他の色素の影響を受け、グレー等の混色において、色相がずれてしまうため、見かけ上の画像劣化が大きくなる。
【特許文献１】特開昭５９−７８８９３号公報
【特許文献２】特開昭５９−１０９３９４号公報
【特許文献３】特開昭６０−２３９８号公報
【特許文献４】特開平１１−７０７４６号公報
【特許文献５】特開２００１−２４６８４５号公報
【特許文献６】特開平８−２６７９３６号公報
【発明の開示】
【発明が解決しようとする課題】
【００１３】
本発明は、上記課題に鑑みなされたものであり、その目的は、転写濃度が高く、高感度で耐光性に優れ、画像滲みの少ない感熱転写記録材料、感熱転写記録用受像シート及び感熱転写記録用インクシートを提供する。
【課題を解決するための手段】
【００１４】
本発明の上記目的は、以下の構成により達成される。
【００１５】
（請求項１）
酸化電位が１０００ｍＶ（ｖｓ  ＳＣＥ）以上の酸化防止剤を含有することを特徴とする感熱転写記録材料。
【００１６】
（請求項２）
支持体上に熱拡散性色素受容層を有する感熱転写記録用受像シートと、支持体上に熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有することを特徴とする感熱転写記録用受像シート。
【００１７】
（請求項３）
支持体上に熱拡散性色素受容層を有する感熱転写記録用受像シートと、支持体上に金属イオン含有化合物とキレート錯体を形成することができる熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有することを特徴とする感熱転写記録用受像シート。
【００１８】
（請求項４）
支持体上に熱拡散性色素受容層を有する感熱転写記録用受像シートと、支持体上に熱拡散性色素を含有するインク層を有する感熱転写記録用インクシートとを重ね合わせ、記録信号に応じて加熱することにより画像を形成する感熱転写記録方法で用いる感熱転写記録用インクシートにおいて、酸化電位が１０００ｍＶ（ｖｓ  ＳＣＥ）以上の酸化防止剤を含有することを特徴とする感熱転写記録用インクシート。
【００１９】
（請求項５）
感熱転写記録用受像シートに含有される少なくとも１種の前記酸化電位が１０００ｍＶ（ｖｓ  ＳＣＥ）以上の酸化防止剤のＳＰ値と、前記感熱転写記録用インクシートのインク層に含有される少なくとも１種の熱拡散性色素のＳＰ値との差が、３．０以下であることを特徴とする請求項２または３に記載の感熱転写記録用受像シート。
【００２０】
（請求項６）
少なくとも１種の前記酸化電位が１０００ｍＶ（ｖｓ  ＳＣＥ）以上の酸化防止剤のＳＰ値と、前記インク層に含有される少なくとも１種の熱拡散性色素のＳＰ値との差が、３．０以下であることを特徴とする請求項４に記載の感熱転写記録用インクシート。
【００２１】
（請求項７）
感熱転写記録用受像シートに含有される少なくとも１種の前記酸化電位が１０００ｍＶ（ｖｓ  ＳＣＥ）以上の酸化防止剤のＳＰ値と、前記感熱転写記録用インクシートのインク層に含有される少なくとも１種の熱拡散性色素のＳＰ値との差が、１．０以下であることを特徴とする請求項２または３に記載の感熱転写記録用受像シート。
【００２２】
（請求項８）
少なくとも１種の前記酸化電位が１０００ｍＶ（ｖｓ  ＳＣＥ）以上の酸化防止剤のＳＰ値と、前記インク層に含有される少なくとも１種の熱拡散性色素のＳＰ値との差が、１．０以下であることを特徴とする請求項４に記載の感熱転写記録用インクシート。
【００２３】
（請求項９）
感熱転写記録用受像シートに含有される少なくとも１種の前記酸化電位が１０００ｍＶ（ｖｓ  ＳＣＥ）以上の酸化防止剤のＳＰ値と、前記感熱転写記録用インクシートのインク層に含有される少なくとも１種の熱拡散性色素のＳＰ値との差が、０．５以下であることを特徴とする請求項２または３に記載の感熱転写記録用受像シート。
【００２４】
（請求項１０）
少なくとも１種の前記酸化電位が１０００ｍＶ（ｖｓ  ＳＣＥ）以上の酸化防止剤のＳＰ値と、前記インク層に含有される少なくとも１種の熱拡散性色素のＳＰ値との差が、０．５以下であることを特徴とする請求項４に記載の感熱転写記録用インクシート。
【００２５】
（請求項１１）
可塑剤を含有することを特徴とする請求項２または３に記載の感熱転写記録用受像シート。
【００２６】
（請求項１２）
可塑剤を含有することを特徴とする請求項４に記載の感熱転写記録用インクシート。
【００２７】
（請求項１３）
感熱転写記録用受像シートに含有される少なくとも１種の酸化電位が１０００ｍＶ（ｖｓ  ＳＣＥ）以上の酸化防止剤のＳＰ値と、前記可塑剤のＳＰ値との差が、３．０以下であることを特徴とする請求項１１に記載の感熱転写記録用受像シート。
【００２８】
（請求項１４）
少なくとも１種の酸化電位が１０００ｍＶ（ｖｓ  ＳＣＥ）以上の酸化防止剤のＳＰ値と、前記インク層に含有される少なくとも１種の可塑剤のＳＰ値との差が、３．０以下であることを特徴とする請求項１２に記載の感熱転写記録用インクシート。
【００２９】
（請求項１５）
感熱転写記録用受像シートに含有される少なくとも１種の酸化電位が１０００ｍＶ（ｖｓ  ＳＣＥ）以上の酸化防止剤のＳＰ値と、前記可塑剤のＳＰ値との差が、１．０以下であることを特徴とする請求項１１に記載の感熱転写記録用受像シート。
【００３０】
（請求項１６）
少なくとも１種の酸化電位が１０００ｍＶ（ｖｓ  ＳＣＥ）以上の酸化防止剤のＳＰ値と、前記インク層に含有される少なくとも１種の可塑剤のＳＰ値との差が、１．０以下であることを特徴とする請求項１２に記載の感熱転写記録用インクシート。
【００３１】
（請求項１７）
前記可塑剤のＳＰ値と、感熱転写記録用インクシートのインク層に含有される少なくとも１種の熱拡散性色素のＳＰ値との差が、３．０以下であることを特徴とする請求項１３または１５に記載の感熱転写記録用受像シート。
【００３２】
（請求項１８）
前記可塑剤のＳＰ値と、前記インク層に含有される少なくとも１種の熱拡散性色素のＳＰ値との差が、３．０以下であることを特徴とする請求項１４または１６に記載の感熱転写記録用インクシート。
【００３３】
（請求項１９）
前記可塑剤のＳＰ値と、前記酸化防止剤と可塑剤とを含有するインク層に含有される少なくとも１種の熱拡散性色素のＳＰ値との差が、３．０以下であることを特徴とする請求項１８に記載の感熱転写記録用インクシート。
【００３４】
（請求項２０）
前記可塑剤のＳＰ値と、感熱転写記録用インクシートのインク層に含有される少なくとも１種の熱拡散性色素のＳＰ値との差が、１．０以下であることを特徴とする請求項１３または１５に記載の感熱転写記録用受像シート。
【００３５】
（請求項２１）
前記可塑剤のＳＰ値と、前記インク層に含有される少なくとも１種の熱拡散性色素のＳＰ値との差が、１．０以下であることを特徴とする請求項１４または１６に記載の感熱転写記録用インクシート。
【００３６】
（請求項２２）
前記可塑剤のＳＰ値と、前記酸化防止剤と可塑剤とを含有するインク層に含有される少なくとも１種の熱拡散性色素のＳＰ値との差が、１．０以下であることを特徴とする請求項２１に記載の感熱転写記録用インクシート。
【発明の効果】
【００３７】
本発明によれば、転写濃度が高く、高感度で耐光性に優れ、画像滲みの少ない新規の感熱転写記録材料、感熱転写記録用受像シート及び感熱転写記録用インクシートを提供することができる。
【発明を実施するための最良の形態】
【００３８】
以下、本発明を実施するための最良の形態について詳細に説明する。
【００３９】
本発明者は、上記課題に鑑み鋭意検討を行った結果、１）酸化電位が１０００ｍＶ（ｖｓ  ＳＣＥ）以上の酸化防止剤を含有する感熱転写記録材料、２）支持体上に熱拡散性色素受容層を有する感熱転写記録用受像シートと、支持体上に熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有する感熱転写記録用受像シート、３）支持体上に熱拡散性色素受容層を有する感熱転写記録用受像シートと、支持体上に金属イオン含有化合物とキレート錯体を形成することができる熱拡散性色素を含有するインク層を有する感熱転写記録用インクシートとを重ね合わせ、記録信号に応じて加熱することにより画像を形成する感熱転写記録方法で用いる感熱転写記録用受像シートにおいて、酸化電位が１０００ｍＶ（ｖｓ  ＳＣＥ）以上の酸化防止剤を含有する感熱転写記録用受像シート、または４）支持体上に熱拡散性色素受容層を有する感熱転写記録用受像シートと、支持体上に熱拡散性色素を含有するインク層を有する感熱転写記録用インクシートとを重ね合わせ、記録信号に応じて加熱することにより画像を形成する感熱転写記録方法で用いる感熱転写記録用インクシートにおいて、酸化電位が１０００ｍＶ（ｖｓ  ＳＣＥ）以上の酸化防止剤を含有する感熱転写記録用インクシートにより、転写濃度が高く、高感度で耐光性に優れ、画像滲みの少ない新規の感熱転写記録材料、感熱転写記録用受像シート及び感熱転写記録用インクシートを実現できることを見いだし、本発明に至った次第である。
【００４０】
以下、本発明の詳細について説明する。
【００４１】
本発明の感熱転写記録材料は、基材シートの少なくとも一方の面にインク層を有する熱転写記録用インクシート（以下、インクシート、あるいは熱転写シートともいう）と、基材シートの少なくとも一方の面に熱拡散性色素受容層（以下、色素受容層ともいう）を有する感熱転写記録用受像シート（以下、熱転写受像シート、あるいは受像シートともいう）とから構成され、該熱転写記録用インクシートまたは感熱転写記録用受像シートが、酸化電位が１０００ｍＶ（ｖｓ  ＳＣＥ）以上の酸化防止剤を含有することを特徴とする。
【００４２】
本発明でいう酸化電位とは、当業界では周知であり、例えば、「Ｅｎｃｙｃｌｏｐｅｄｉａ  ｏｆ  Ｅｌｅｃｔｒｏｃｈｍｉｓｔｒｙ  ｏｆ  ｔｈｅ  Ｅｌｅｍｅｎｔｓ」，Ｏｒｇａｎｉｃ  Ｓｅｃｔｉｏｎ，XI〜XV巻，Ａ．Ｂａｒｄ及びＨ．Ｌｕｎｄ編，Ｍａｒｃｅｌ  Ｄｅｋｋａｒ  Ｉｎｃ．，ＮＹ（１９８４）に見つけることができる。酸化電位は、サイクリックボルタンメトリーの技法で測定することができる。この技法では、酸化防止剤と過塩素酸テトラブチルアンモニウムをアセトニトリルに溶解し、測定前にこの溶液に１０分間窒素ガスを通気して酸素を除去する。次いで、白金作用電極、白金カウンター電極および飽和カロメル電極（ＳＣＥ）を参照電極に用い、電圧に対する電流量を計測することにより測定できる。
【００４３】
一般に、感熱転写記録材料のインクシート中に酸化防止剤を含有する場合、高い最高濃度を得るためには色素を多量に含有させる必要があるため、自ずと酸化防止剤の含有量が制限される場合がある。また、受像シート中に酸化防止剤を含有する場合、多量に含有すると画像滲み等の性能劣化を引き起こすため、自ずとその含有量が制限される場合がある。これらのことから、少ない含有量で高い耐光性改良効果の得られる酸化防止剤を選択して含有するのが好ましい。
【００４４】
本発明で用いることのできる酸化防止剤としては、酸化電位が１０００ｍＶ（ｖｓ  ＳＣＥ）以上であれば特に制限はないが、下記に示す一般式（１）〜（６）で表される酸化防止剤が好ましい。
【００４５】
【化１】
2005297472.tif 000002
【００４６】
上記一般式（１）において、Ｒ11およびＲ12は各々水素原子又はアルキル基を表す。Ｒ13〜Ｒ16は各々水素原子、ヒドロキシ基、アルキル基、アリール基、アルコキシ基、アリールオキシ基又は複素環基を表す。
【００４７】
一般式（１）において、Ｒ11〜Ｒ16で表されるアルキル基としては、例えば、メチル、エチル、プロピル、ｉ−プロピル、ブチル、ｔ−ブチル、ペンチル、シクロペンチル、ヘキシル、シクロヘキシル、オクチル、ドデシル、ヒドロキシエチル、メトキシエチル、トリフルオロメチル、ベンジル等の各基が挙げられる。Ｒ13〜Ｒ16で表されるアリール基としては、例えば、フェニル基、ナフチル基等が挙げられ、アルコキシ基としては、例えば、メトキシ、エトキシ、プロポキシ、ｉ−プロポキシ、ブトキシ、ｔ−ブトキシ等の各基が挙げられ、アリールオキシ基としては、例えば、フェノキシ基等が挙げられる。また、複素環基としては、例えば、オキサゾール環、イミダゾール環、チアゾール環、トリアゾール環、セレナゾール環、テトラゾール環、オキサジアゾール環、チアジアゾール環、チアジン環、トリアジン環、ベンズオキサゾール環、ベンズチアゾール環、ベンズイミダゾール環、インドレニン環、ベンズセレナゾール環、ナフトチアゾール環、トリアザインドリジン環、ジアザインドリジン環、テトラアザインドリジン環基等が挙げられる。また、これらの置換基はさらに置換基を有するものを含む。ただし、上記一般式（１）で表される酸化防止剤は、分子量２００以上であることが好ましい。
【００４８】
【化２】
2005297472.tif 000003
【００４９】
上記一般式（２）において、Ｒ201〜Ｒ211は各々水素原子、ヒドロキシ基、アルキル基、アリール基、アルコキシ基、アリールオキシ基又は複素環基を表す。ただし、Ｒ201〜Ｒ205のうち、少なくとも１つの置換基がヒドロキシ基、アルコキシ基またはアリールオキシ基であり、Ｒ206〜Ｒ210のうち、少なくとも１つの置換基は、ヒドロキシ基、アルコキシ基またはアリールオキシ基である。
【００５０】
上記一般式（２）において、Ｒ201〜Ｒ211で表されるアルキル基としては、例えばメチル、エチル、プロピル、ｉ−プロピル、ブチル、ｔ−ブチル、ペンチル、シクロペンチル、ヘキシル、シクロヘキシル、オクチル、ドデシル、ヒドロキシエチル、メトキシエチル、トリフルオロメチル、ベンジル等の各基が挙げられ、アリール基としては、例えば、フェニル基、ナフチル基等が挙げられ、アルコキシ基としては、例えば、メトキシ、エトキシ、プロポキシ、ｉ−プロポキシ、ブトキシ、ｔ−ブトキシ等の各基が挙げられ、アリールオキシ基としては、例えば、フェノキシ基等が挙げられる。複素環基としては、例えば、オキサゾール環、イミダゾール環、チアゾール環、トリアゾール環、セレナゾール環、テトラゾール環、オキサジアゾール環、チアジアゾール環、チアジン環、トリアジン環、ベンズオキサゾール環、ベンズチアゾール環、ベンズイミダゾール環、インドレニン環、ベンズセレナゾール環、ナフトチアゾール環、トリアザインドリジン環、ジアザインドリジン環、テトラアザインドリジン環基等が挙げられる。また、これらの置換基はさらに置換基を有するものを含む。ただし、一般式（２）で表される酸化防止剤は分子量２００以上であることが好ましい。
【００５１】
【化３】
2005297472.tif 000004
【００５２】
上記一般式（３）において、Ｒ11、Ｒ12は各々水素原子又はアルキル基を表し、Ｒ13はアルキル基、アリール基又は複素環基を表す。
【００５３】
Ｒ11〜Ｒ13で表されるアルキル基としては、例えば、メチル、エチル、プロピル、ｉ−プロピル、ブチル、ｔ−ブチル、ペンチル、シクロペンチル、ヘキシル、シクロヘキシル、オクチル、ドデシル、ヒドロキシエチル、メトキシエチル、トリフルオロメチル、ベンジル等の各基が挙げられる。
【００５４】
Ｒ13で表されるアリール基としては、例えば、フェニル基、ナフチル基等が挙げられ、複素環基としては、例えば、オキサゾール環、イミダゾール環、チアゾール環、トリアゾール環、セレナゾール環、テトラゾール環、オキサジアゾール環、チアジアゾール環、チアジン環、トリアジン環、ベンズオキサゾール環、ベンズチアゾール環、ベンズイミダゾール環、インドレニン環、ベンズセレナゾール環、ナフトチアゾール環、トリアザインドリジン環、ジアザインドリジン環、テトラアザインドリジン環基等が挙げられる。また、これらの置換基はさらに置換基を有するものを含む。ただし、一般式（３）で表される酸化防止剤は、分子量が２００以上であることが好ましい。
【００５５】
【化４】
2005297472.tif 000005
【００５６】
上記一般式（４）において、Ｘは−Ｏ−、−Ｎ（Ｒ22）−又は−ＳＯ2−を表し、Ｒ21、Ｒ22は各々アルキル基、アリール基又は複素環基を表す。
【００５７】
Ｒ21、Ｒ22で表されるアルキル基としては、例えば、メチル、エチル、プロピル、ｉ−プロピル、ブチル、ｔ−ブチル、ペンチル、シクロペンチル、ヘキシル、シクロヘキシル、オクチル、ドデシル、ヒドロキシエチル、メトキシエチル、トリフルオロメチル、ベンジル等の各基が挙げられ、アリール基としては、例えば、フェニル基、ナフチル基等が挙げられ、複素環基としては、例えば、オキサゾール環、イミダゾール環、チアゾール環、トリアゾール環、セレナゾール環、テトラゾール環、オキサジアゾール環、チアジアゾール環、チアジン環、トリアジン環、ベンズオキサゾール環、ベンズチアゾール環、ベンズイミダゾール環、インドレニン環、ベンズセレナゾール環、ナフトチアゾール環、トリアザインドリジン環、ジアザインドリジン環、テトラアザインドリジン環基等が挙げられる。また、これらの置換基はさらに置換基を有するものを含む。ただし、一般式（４）で表される酸化防止剤は、分子量が２００以上であることが好ましい。
【００５８】
【化５】
2005297472.tif 000006
【００５９】
上記一般式（５）において、Ｒ31はアルキル基又はアリール基を表し、Ｒ32〜Ｒ34は各々水素原子、アルキル基、アリール基、アルコキシ基又はアリールオキシ基を表す。
【００６０】
Ｒ31〜Ｒ34で表されるアルキル基としては、例えば、メチル、エチル、プロピル、ｉ−プロピル、ブチル、ｔ−ブチル、ペンチル、シクロペンチル、ヘキシル、シクロヘキシル、オクチル、ドデシル、ヒドロキシエチル、メトキシエチル、トリフルオロメチル、ベンジル等の各基が挙げられ、アリール基としては、例えば、フェニル基、ナフチル基等が挙げられる。
【００６１】
Ｒ32〜Ｒ34で表されるアルコキシ基としては、例えば、メトキシ、エトキシ、プロポキシ、ｉ−プロポキシ、ブトキシ、ｔ−ブトキシ等の各基が挙げられ、アリールオキシ基としては、例えば、フェノキシ基等が挙げられる。ただし、一般式（５）で表される酸化防止剤は、分子量が２００以上であることが好ましい。
【００６２】
【化６】
2005297472.tif 000007
【００６３】
上記一般式（６）において、Ｒ41はアルキル基、アリール基又は複素環基を表し、Ｒ42〜Ｒ44は各々水素原子、アルキル基、アリール基、アルコキシ基又はアリールオキシ基を表す。
【００６４】
Ｒ41〜Ｒ44で表されるアルキル基としては、例えば、メチル、エチル、プロピル、ｉ−プロピル、ブチル、ｔ−ブチル、ペンチル、シクロペンチル、ヘキシル、シクロヘキシル、オクチル、ドデシル、ヒドロキシエチル、メトキシエチル、トリフルオロメチル、ベンジル等の各基が挙げられ、アリール基としては、例えば、フェニル基、ナフチル基等が挙げられる。
【００６５】
Ｒ42〜Ｒ44で表されるアルコキシ基としては、例えば、メトキシ、エトキシ、プロポキシ、ｉ−プロポキシ、ブトキシ、ｔ−ブトキシ等の各基が挙げられ、アリールオキシ基としては、例えば、フェノキシ基等が挙げられる。ただし、一般式（６）で表される酸化防止剤は、分子量が２００以上であることが好ましい。
【００６６】
本発明に係る一般式（１）〜（６）で表される酸化防止剤は、当業者で公知の合成方法に従って合成して得ることができる。
【００６７】
以下に、本発明に係る一般式（１）〜（６）で表される酸化電位が１０００ｍＶ（ｖｓ  ＳＣＥ）以上の酸化防止剤の具体例を示すが、本発明はこれらの酸化防止剤に限定されるものではない。
【００６８】
【化７】
2005297472.tif 000008
【００６９】
【化８】
2005297472.tif 000009
【００７０】
本発明においては、本発明に係る一般式（１）〜（６）で表される酸化防止剤から選ばれる少なくとも１種を含む感熱転写記録材料であることが好ましく、更には、支持体上に熱拡散性色素受容層を有する感熱転写記録用受像シートと、支持体上に熱拡散性色素を含有するインク層、あるいは金属イオン含有化合物とキレート錯体を形成することができる熱拡散性色素を含有するインク層を有する感熱転写記録用インクシートとを重ね合わせ、記録信号に応じて加熱することにより画像を形成する感熱転写記録方法で、感熱転写記録用受像シートまたは感熱転写記録用インクシートに、前記一般式（１）〜（６）から選ばれる酸化防止剤を少なくとも１種含有せしめることが好ましい。
【００７１】
本発明に係る酸化防止剤の添加は、感熱転写記録用インクシート中に含有せしめる場合には、熱拡散性色素を含有する各色インク層、金属イオン含有化合物とキレート錯体を形成することができる熱拡散性色素を含有する各色インク層、あるいは保護層に添加することができる。また、感熱転写記録用受像シート中に含有せしめる場合には、色素受容層、中間層等に添加することができる。
【００７２】
本発明に係る酸化防止剤の添加量は、特に制限はないが、含有せしめる層を構成するバインダー（例えば、樹脂）１００質量部当たり１〜５０質量部、好ましくは５〜５０質量部の割合である。添加量が１．０質量部未満では酸化防止効果が不十分であり、５０質量部を超えると、塗膜面がべたついたり、析出が発生したりする。
【００７３】
なお、本発明においては、本発明の目的効果を損なわない範囲で、従来公知の酸化防止剤を併せて用いることもできる。
【００７４】
本発明に係る酸化防止剤の添加方法としては、特に制限はないが、適切な溶媒等に溶解して添加する方法、バインダー等を用いて乳化分散した後、乳化物として添加する方法等を挙げることができる。
【００７５】
本発明の感熱転写記録用受像シートまたは感熱転写記録用インクシートにおいては、受像シートまたはインクシートに含有される酸化電位が１０００ｍＶ（ｖｓ  ＳＣＥ）以上の少なくとも１種の酸化防止剤のＳＰ値と、感熱転写記録用インクシートのインク層に含有される少なくとも１種の熱拡散性色素のＳＰ値との差が、３．０以下であることが好ましく、更に好ましくはＳＰ値差が、１．０以下であり、より好ましくは０．５以下である。
【００７６】
本発明でいう溶解度パラメーター（ＳＰ値）とは、分子凝集エネルギーの平方根で表される値で、Ｐｏｌｙｍｅｒ  ＨａｎｄＢｏｏｋ（Ｓｅｃｏｎｄ  Ｅｄｉｔｉｏｎ）第IV章  Ｓｏｌｕｂｉｌｉｔｙ  Ｐａｒａｍｅｔｅｒ  Ｖａｌｕｅｓに記載があり、その値を用いる。単位は（Ｊ／ｃｍ3）1/2であり、２５℃における値を指す。なお、データの記載のないものについては、沸点から蒸発熱を求めて算出することができる（Ｐｏｌｙｍｅｒ  Ｈａｎｄ  Ｂｏｏｋに記載あり）。
【００７７】
酸化防止剤のＳＰ値を求める方法としては、例えば、Ｐ．Ａ．Ｓｍａｌｌ  Ｊ．Ａｐｐｌ．Ｃｈｅｍ．  Ｖｏｌ３，ｐ７１（１９５３）に記載されている様な、各々の官能基の凝集エネルギー密度とモル容積をつかった原子団寄与法や、これをベースに改良した沖津法（日本接着学会誌Ｖｏｌ．２９ｐ２０４−ｐ２１１（１９９３））などが知られている。最近では市販のソフトで比較的簡便に算出することもできる。本発明において、ＳＰ値は富士通ソフトウェアＣＡＣｈｅにより算出している。なお、熱拡散性色素や後述する可塑剤のＳＰ値も同様の方法により算出できる。
【００７８】
また、本発明の感熱転写記録用受像シートまたは感熱転写記録用インクシートでは、可塑剤を含有することが好ましい。
【００７９】
本発明で用いることのできる可塑剤としては、合成樹脂の可塑剤として使用されている公知の可塑剤がいずれも使用可能である。具体的には、リン酸トリブチル、リン酸トリ−２−エチルヘキシル、リン酸トリフェニル、リン酸トリクレシル等のリン酸エステル；フタル酸ジメチル、フタル酸ジエチル、フタル酸ジブチル、フタル酸ジヘプチル、フタル酸ジ−ｎ−オクチル、フタル酸ジ−２−エチルヘキシル、フタル酸ジイソノニル、フタル酸オクチルデシル、フチル酸ジイソデシル、フチル酸ブチルベンジル等のフタル酸エステル；オレイン酸ブチル、グリセリンモノオレイン酸エステル等の脂肪族−塩基酸エステル；アジピン酸ジブチル、アジピン酸ジ−ｎ−ヘキシル、アジピン酸ジ−２−エチルヘキシル、アジピン酸アルキル６１０、アゼライン酸ジ−２−エチルヘキシル、セバシン酸ジブチル、セバシン酸ジ−２−エチルヘキシル等の脂肪族二塩基酸エステル；ジエチレングリコールジベンゾエート、トリエチレングリコールジ−２−エチルブチラート等の二価アルコールエステル；アセチルリシノール酸メチル、アセチルリシノール酸ブチル、ブチルフタリルブチルグリコレート、アセチルクエン酸トリブチル等のオキシ酸エステル；エポキシ化大豆油、エポキシ化脂肪酸アルキルエステル等のエポキシ系可塑剤；トリメリット酸オクチルエステル、トリメリット酸イソノニルエステル、ジペンタエリスリトールエステル、ピロメリット酸オクチルエステル等の耐熱系可塑剤；アジピン酸系ポリエステル、フタル酸系ポリエステル等のポリエステル系可塑剤；アジピン酸エーテルエステル系可塑剤；ポリエーテルエステル系可塑剤；ポリエーテル系可塑剤等の他、塩素化パラフィン、塩素化ビフェニル−２−ニトロビフェニル、ジノニルナフタリン、ｏ−およびｐ−トルエンスルホンエチルアミド、ショウ脳、アビエチン酸メチル等も本発明においては可塑剤として使用できる。
【００８０】
本発明で使用する可塑剤の効果を十分に発揮させる上では、本発明に係る酸化電位が１０００ｍＶ（ｖｓ  ＳＣＥ）以上の酸化防止剤と、上記可塑剤との溶解性パラメータ（ＳＰ値）の差が３．０以下であることが好ましく、１．０以下であることが更に好ましく、０．５以下であると非常に好ましい。また、本発明のインクシートで使用する熱拡散性色素と上記可塑剤との溶解性パラメータ（ＳＰ値）の差が３．０以下であることが好ましく、１．０以下であることが更に好ましく、０．５以下であると非常に好ましい。ＳＰ値を求める方法としては、前記酸化防止剤のＳＰ値と同様にして求めることができる。
【００８１】
また、受像シート中に金属イオン含有化合物を含有させ、前記金属含有化合物と反応して金属キレート色素を形成する色素をインクシート中に含有させて、熱により画像を形成する画像形成方法を用いることにより、画像滲みが低減でき、多量の酸化防止剤を含有させることができ、より高い耐光性改良効果が得られる。
【００８２】
次に、本発明の感熱転写記録材料の詳細について説明する。
【００８３】
本発明の感熱転写記録材料は、基材シートの少なくとも一方の面にインク層を有する熱転写記録用インクシートと、基材シートの少なくとも一方の面に熱拡散性色素受容層（以下、色素受容層ともいう）を有する感熱転写記録用受像シートとから構成される。
【００８４】
図１は、本発明の熱転写記録材料を構成する熱転写シートと熱転写受像シートの構成の一例を示す断面図である。
【００８５】
図１のａ）は、本発明に係る熱転写シートの代表的な構成を示す断面図であり、熱転写シート１は、基材シート２の一方の面にインク層３を有し、基材シート２の他方の面には、耐熱滑性層４を備えている。また、図１のｂ）は、本発明に係る熱転写受像シートの代表的な構成を示す断面図であり、熱転写受像シート１１は、基材シート１２の一方の面に色素受容層１３を有している。
【００８６】
《熱転写シート》
はじめに、本発明の熱転写シートについて説明する。
【００８７】
（基材シート）
本発明の熱転写シートに使用される基材シートとしては、従来より熱転写シートの基材シートとして公知の材料を用いることができる。好ましい基材シートの具体例は、グラシン紙、コンデンサー紙、パラフィン紙などの薄紙、ポリエチレンテレフタレート、ポリエチレンナフタレート、ポリブチレンテレフタレート、ポリフェニレンサルファイド、ポリエーテルケトン、ポリエーテルサルホン等の耐熱性の高いポリエステル、ポリプロピレン、フッ素樹脂、ポリカーボネート、酢酸セルロース、ポリエチレンの誘導体、ポリ塩化ビニル、ポリ塩化ビニリデン、ポリスチレン、ポリアミド、ポリイミド、ポリメチルペンテン、アイオノマー等のプラスチックの延伸あるいは未延伸フィルムや、これらの材料を積層したものが挙げられる。この基材シートの厚さは、強度及び耐熱性等が適切になるように材料に応じて適宜選択することができるが、通常は１〜１００μｍ程度のものが好ましく用いられる。
【００８８】
また、基材シートの表面に形成するインク層との密着が乏しい場合には、その表面にプライマー処理や、コロナ処理を施すことが好ましい。
【００８９】
（インク層、色素）
本発明の熱転写シートを構成するインク層は、少なくとも色素とバインダー樹脂を含有する熱昇華性色材層である。本発明に係るインク層に使用される色素は一種のみでも複数種併用してもよい。
【００９０】
以下に、本発明で用いることのできる色素について説明する。
【００９１】
本発明の熱転写シートで用いる色素含有領域は、色相において異なる２以上の色素含有領域とすることができ、例えば、色素含有領域がイエロー色素を含有する領域、マゼンタ色素を含有する領域、及びシアン色素を含有する領域からなり、これらの色素含有領域の次に色素不含有領域が形成された態様、色素含有領域が黒色色素を含有するインク層からなり、該領域の次に色素不含有領域が形成された態様、及び色素含有領域がイエロー色素を含有する領域、マゼンタ色素を含有する領域、シアン色素を含有する領域及び黒色色素を含有する領域からなり、これらの色素含有領域の次に色素不含有領域が形成された態様等が挙げられる。
【００９２】
熱昇華性色材層に用いられる色素は、従来公知の感熱昇華転写方式の熱転写シートに使用される、アゾ系、アゾメチン系、メチン系、アントラキノン系、キノフタロン系、ナフトキノン系等のあらゆる色素を挙げることができ、特に制限はされない。具体的には、黄色色素として、ホロンブリリアントイエロー６ＧＬ、ＰＴＹ−５２、マクロレックスイエロー６Ｇ等が挙げられ、赤色色素としてＭＳレッドＧ、マクロレックスレッドバイオレットＲ、セレスレッド７Ｂ、サマロンレッドＨＢＳＬ、ＳＫルビンＳＥＧＬ等が挙げられ、さらに、青色色素として、カヤセットブルー７１４、ワクソリンブルーＡＰ−ＦＷ、ホロンブリリアントブルーＳ−Ｒ、ＭＳブルー１００、ダイトーブルーＮｏ．１等が挙げられる。
【００９３】
また、キレート形成可能な熱拡散性色素としては、熱転写が可能であれば特に制限はなく、公知の各種の化合物を適宜に選定して使用することができ、例えば、特開昭５９−７８８９３号公報、同５９−１０９３４９号公報、特開平４−９４９７４号公報、同４−９７８９４号公報、特許第２８５６２２５号明細書に記載されているシアン色素、マゼンタ色素、イエロー色素などを使用することができる。
【００９４】
例えば、キレートシアン色素としては、下記一般式（Ａ）で表される化合物を挙げることができる。
【００９５】
【化９】
2005297472.tif 000010
【００９６】
上記一般式（Ａ）において、Ｒ11及びＲ12は各々置換または無置換の脂肪族基を表し、Ｒ11及びＲ１２は同じでも異なっていてもよい。脂肪族基としては、例えば、アルキル基、シクロアルキル基、アルケニル基、アルキニル基等が挙げられる。アルキル基としては、例えば、メチル基、エチル基、プロピル基、ｉ−プロピル基などを挙げることができ、これらのアルキル基を置換しうる基としては、直鎖あるいは分岐のアルキル基（例えば、メチル基、エチル基、ｉ−プロピル基、ｔ−ブチル基、ｎ−ドデシル基、及び１−ヘキシルノニル基等）、シクロアルキル基（例えば、シクロプロピル基、シクロヘキシル基、ビシクロ［２．２．１］ヘプチル基、及びアダマンチル基等）、及びアルケニル基（例えば、２−プロピレン基、オレイル基等）、アリール基（例えば、フェニル基、オルト−トリル基、オルト−アニシル基、１−ナフチル基、９−アントラニル基等）、複素環基（例えば、２−テトラヒドロフリル基、２−チオフェニル基、４−イミダゾリル基、２−ピリジル基等）、ハロゲン原子（例えば、フッ素原子、塩素原子、臭素原子等）、シアノ基、ニトロ基、ヒドロキシ基、カルボニル基（例えば、アセチル基、トリフルオロアセチル基、ピバロイル基等のアルキルカルボニル基、ベンゾイル基、ペンタフルオロベンゾイル基、３，５−ジ−ｔ−ブチル−４−ヒドロキシベンゾイル基等のアリールカルボニル基等）、オキシカルボニル基（例えば、メトキシカルボニル基、シクロヘキシルオキシカルボニル基、ｎ−ドデシルオキシカルボニル基等のアルコキシカルボニル基、フェノキシカルボニル基、２，４−ジ−ｔ−アミルフェノキシカルボニル基、１−ナフチルオキシカルボニル基等のアリールオキシカルボニル基、及び２−ピリジルオキシカルボニル基、１−フェニルピラゾリル−５−オキシカルボニル基などの複素環オキシカルボニル基等）、カルバモイル基（例えば、ジメチルカルバモイル基、４−（２，４−ジ−ｔ−アミルフェノキシ）ブチルアミノカルボニル基等のアルキルカルバモイル基、フェニルカルバモイル基、１−ナフチルカルバモイル基等のアリールカルバモイル基）、アルコキシ基（例えば、メトキシ基、２−エトキシエトキシ基等）、アリールオキシ基（例えば、フェノキシ基、２，４−ジ−ｔ−アミルフェノキシ基、４−（４−ヒドロキシフェニルスルホニル）フェノキシ基等）、複素環オキシ基（例えば、４−ピリジルオキシ基、２−ヘキサヒドロピラニルオキシ基等）、カルボニルオキシ基（例えば、アセチルオキシ基、トリフルオロアセチルオキシ基、ピバロイルオキシ基等のアルキルカルボニルオキシ基、ベンゾイルオキシ基、ペンタフルオロベンゾイルオキシ基等のアリールオキシ基等）、ウレタン基（例えば、Ｎ，Ｎ−ジメチルウレタン基等のアルキルウレタン基、Ｎ−フェニルウレタン基、Ｎ−（ｐ−シアノフェニル）ウレタン基等のアリールウレタン基等）、スルホニルオキシ基（例えば、メタンスルホニルオキシ基、トリフルオロメタンスルホニルオキシ基、ｎ−ドデカンスルホニルオキシ基等のアルキルスルホニルオキシ基、ベンゼンスルホニルオキシ基、ｐ−トルエンスルホニルオキシ基等のアリールスルホニルオキシ基等）、アミノ基（例えば、ジメチルアミノ基、シクロヘキシルアミノ基、ｎ−ドデシルアミノ基等のアルキルアミノ基、アニリノ基、ｐ−ｔ−オクチルアニリノ基等のアリールアミノ基等）、スルホニルアミノ基（例えば、メタンスルホニルアミノ基、ヘプタフルオロプロパンスルホニルアミノ基、ｎ−ヘキサデシルスルホニルアミノ基等のアルキルスルホニルアミノ基、ｐ−トルエンスルホニルアミノ基、ペンタフルオロベンゼンスルホニルアミノ等のアリールスルホニルアミノ基等）、スルファモイルアミノ基（例えば、Ｎ，Ｎ−ジメチルスルファモイルアミノ基等のアルキルスルファモイルアミノ基、Ｎ−フェニルスルファモイルアミノ基等のアリールスルファモイルアミノ基等）、アシルアミノ基（例えば、アセチルアミノ基、ミリストイルアミノ基等のアルキルカルボニルアミノ基、ベンゾイルアミノ基等アリールカルボニルアミノ基等）、ウレイド基（例えば、Ｎ，Ｎ−ジメチルアミノウレイド基等のアルキルウレイド基、Ｎ−フェニルウレイド基、Ｎ−（ｐ−シアノフェニル）ウレイド基等のアリールウレイド基等）、スルホニル基（例えば、メタンスルホニル基、トリフルオロメタンスルホニル基等のアルキルスルホニル基、ｐ−トルエンスルホニル基等のアリールスルホニル基等）、スルファモイル基（例えば、ジメチルスルファモイル基、４−（２，４−ジ−ｔ−アミルフェノキシ）ブチルアミノスルホニル基等のアルキルスルファモイル基、フェニルスルファモイル基等のアリールスルファモイル基等）、アルキルチオ基（例えば、メチルチオ基、ｔ−オクチルチオ基等）、アリールチオ基（例えば、フェニルチオ基等）、複素環チオ基（例えば、１−フェニルテトラゾール−５−チオ基、５−メチル−１，３，４−オキサジアゾール−２−チオ基等）等が挙げられる。
【００９７】
シクロアルキル基、アルケニル基の例としては、上記置換基と同様である。また、アルキニル基の例としては、１−プロピン、２−ブチン、１−ヘキシン等が挙げられる。
【００９８】
Ｒ11、Ｒ12として、非芳香族性の環状構造（例えば、ピロリジン環、ピペリジン環、モルホリン環等）を形成する基も好ましい。
【００９９】
Ｒ13は上記置換基の中でもアルキル基、シクロアルキル基、アルコキシ基、アシルアミノ基が好ましい。ｎは０〜４の整数を表し、ｎが２以上の場合、複数のＲ13は同じでも異なっていてもよい。
【０１００】
Ｒ14はアルキル基であり、その例としては、メチル基、エチル基、ｉ−プロピル基、ｔ−ブチル基、ｎ−ドデシル基、及び１−ヘキシルノニル基等が挙げられる。Ｒ14は好ましくは２級または３級アルキル基であり、好ましい２級または３級のアルキル基の例としてはイソプロピル基、ｓｅｃ−ブチル基、ｔｅｒｔ−ブチル基、３−ヘプチル基などが挙げられる。Ｒ14として最も好ましい置換基はイソプロピル基、ｔｅｒｔ−ブチル基である。Ｒ14のアルキル基は、置換されていても良いが、すべて炭素原子と水素原子からなる置換基で置換されており。その他の原子を含む置換基で置換されるものではない。
【０１０１】
Ｒ15はアルキル基であり、その例としては、ｎ−プロピル基、ｉ−プロピル基、ｔ−ブチル基、ｎ−ドデシル基、１−ヘキシルノニル基等が挙げられる。Ｒ15は好ましくは２級または３級アルキル基であり、好ましい２級または３級のアルキル基の例としてはイソプロピル基、ｓｅｃ−ブチル基、ｔｅｒｔ−ブチル基、３−ヘプチル基などが挙げられる。Ｒ15として最も好ましい置換基はイソプロピル基、ｔｅｒｔ−ブチル基である。Ｒ15のアルキル基は、置換されていても良いが、すべて炭素原子と水素原子からなる置換基で置換されており。その他の原子を含む置換基で置換されるものではない。
【０１０２】
Ｒ16はアルキル基を表し、その例としてはｎ−プロピル基、ｎ−ブチル基、ｎ−ペンチル基、ｎ−ヘキシル基、ｎ−へプチル基、イソプロピル基、ｓｅｃ−ブチル基、ｔｅｒｔ−ブチル基、３−ヘプチル基などが挙げられる。Ｒ16として特に好ましい置換基は、炭素数３以上の直鎖のアルキル基であり、その例としてはｎ−プロピル基、ｎ−ブチル基、ｎ−ペンチル基、ｎ−ヘキシル基、ｎ−へプチル基であり、最も好ましくはｎ−プロピル基、ｎ−ブチル基である。なお、Ｒ16のアルキル基は、置換されていても良いが、すべて炭素原子と水素原子からなる置換基で置換されており、その他の原子を含む置換基で置換されるものではない。
【０１０３】
また、キレートイエロー色素としては、下記一般式（Ｂ）で表される化合物を挙げることができる。
【０１０４】
【化１０】
2005297472.tif 000011
【０１０５】
上記一般式（Ｂ）において、Ｒ1及びＲ2で表される各々の置換基としては、例えば、ハロゲン原子、アルキル基（炭素数１〜１２のアルキル基で、酸素原子、窒素原子、硫黄原子もしくはカルボニル基で連結する置換基が置換するか、またはアリール基、アルケニル基、アルキニル基、ヒドロキシル基、アミノ基、ニトロ基、カルボキシル基、シアノ基もしくはハロゲン原子が置換していてもよい。例えば、メチル、イソプロピル、ｔ−ブチル、トリフルオロメチル、メトキシメチル、２−メタンスルホニルエチル、２−メタンスルホンアミドエチル、シクロヘキシル等の各基）、アリール基（例えば、フェニル、４−ｔ−ブチルフェニル、３−ニトロフェニル、３−アシルアミノフェニル、２−メトキシフェニル等の各基）、シアノ基、アルコキシル基、アリールオキシ基、アシルアミノ基、アニリノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、複素環オキシ基、アシルオキシ基、カルバモイルオキシ基、シリルオキシ基、アリールオキシカルボニルアミノ基、イミド基、複素環チオ基、ホスホニル基、アシル基等が挙げられる。
【０１０６】
Ｒ3で表されるアルキル基及びアリール基としては、Ｒ1及びＲ2で表されるアルキル基、アリール基と同じものを挙げることができる。
【０１０７】
Ｚ1で表される２個の炭素原子と共に構成される５〜６員の芳香族環としては、具体的には、ベンゼン、ピリジン、ピリミジン、トリアジン、ピラジン、ピリダジン、ピロール、フラン、チオフェン、ピラゾール、イミダゾール、トリアゾール、オキサゾール、チアゾールなどの環を挙げることができ、これらの環は更に他の芳香族環と縮合環を形成してもよい。これらの環上には置換基を有していてもよく、該置換基としてはＲ1及びＲ2で表される置換基と同じものを挙げることができる。
【０１０８】
また、キレートマゼンタ色素としては、下記一般式（Ｃ）で表される化合物を挙げることができる。
【０１０９】
【化１１】
2005297472.tif 000012
【０１１０】
上記一般式（Ｃ）において、Ｘは少なくとも２座のキレート形成可能な基または原子の集まりを表し、Ｙは５員もしくは６員の芳香族炭化水素環または複素環を形成する原子の集まりを表し、Ｒ1、Ｒ2は各々水素原子、ハロゲン原子または１価の置換基を表す。ｎは０、１、２を表す。
【０１１１】
Ｘとして特に好ましくは、下記一般式（Ｄ）で表される基である。
【０１１２】
【化１２】
2005297472.tif 000013
【０１１３】
上記一般式（Ｄ）において、Ｚ2は少くとも一つのキレート化可能な窒素原子を含む基で置換された芳香族性含窒素複素環を形成するに必要な原子群を表す。該環の具体例としてはピリジン、ピリミジン、チアゾール、イミダゾール等の各環が挙げられる。これらの環は、更に他の炭素環（ベンゼン環等）や複素環（ピリジン環等）と縮合環を形成しても良い。
【０１１４】
上記一般式（Ｃ）において、Ｙは５員もしくは６員の芳香族炭化水素環または複素環を形成する原子の集まりを表し、該環上には更に置換基を有していても良く、縮合環を有していても良い。該環の具体例としては、３Ｈ−ピロール環、オキサゾール環、イミダゾール環、チアゾール環、３Ｈ−ピロリジン環、オキサゾリジン環、イミダゾリジン環、チアゾリジン環、３Ｈ−インドール環、ベンズオキサゾール環、ベンズイミダゾール環、ベンゾチアゾール環、キノリン環、ピリジン環等が挙げられる。これらの環は更に他の炭素環（例えば、ベンゼン環）や複素環（例えば、ピリジン環）と縮合環を形成してもよい。環上の置換基としてはアルキル基、アリール基、ヘテロ環基、アシル基、アミノ基、ニトロ基、シアノ基、アシルアミノ基、アルコキシ基、ヒドロキシ基、アルコキシカルボニル基、ハロゲン原子等であり、それらの基は更に置換されていても良い。
【０１１５】
Ｒ1、Ｒ2は各々水素原子、ハロゲン原子（例えば、フッ素原子、塩素原子）または１価の置換基を表すが、１価の置換基としては、例えば、アルキル基、アルコキシ基、シアノ基、アルコキシカルボニル基、アリール基、ヘテロ環基、カルバモイル基、ヒドロキシ基、アシル基、アシルアミノ基等が挙げられる。
【０１１６】
Ｘは少なくとも２座のキレート形成可能な基または原子の集まりを表し、一般式（Ｃ）として色素を形成できるものなら何でもよく、例えば、５−ピラゾロン、イミダゾール、ピラゾロピロール、ピラゾロピラゾール、ピラゾロイミダゾール、ピラゾロトリアゾール、ピラゾロテトラゾール、バルビツール酸、チオバルビツール酸、ローダニン、ヒダントイン、チオヒダントイン、オキサゾロン、イソオキサゾロン、インダンジオン、ピラゾリジンジオン、オキサゾリジンジオン、ヒドロキシピリドン、またはピラゾロピリドンが好ましい。
【０１１７】
（バインダー樹脂）
本発明に係るインク層は、上記色素と共にバインダー樹脂を含有する。
【０１１８】
インク層に使用するバインダー樹脂としては、従来公知の感熱昇華転写方式の熱転写シートに使用されるバインダー樹脂を使用することができ、例えば、セルロース系、ポリアクリル酸系、ポリビニルアルコール系、ポリビニルピロリドン系等の水溶性ポリマー、アクリル樹脂、メタクリル樹脂、ポリスチレン、ポリカーボネイト、ポリスルホン、ポリエーテルスルホン、ポリビニルブチラール、ポリビニルアセタール、エチルセルロース、ニトロセルロース等の有機溶媒に可溶のポリマーがを挙げることができる。これらの樹脂の中でも、保存性の優れたポリビニルブチラール、ポリビニルアセタールあるいはセルロース系樹脂が好ましい。
【０１１９】
インク層における色素及びバインダー樹脂の含有量は、特に限定されるものではなく、性能上の観点から適宜設定されることが好ましい。
【０１２０】
本発明に係るインク層には、上記説明した色素とバインダー樹脂の他に、必要に応じて公知の種々の添加剤を含有することができる。インク層は、例えば、適当な溶剤中に上記の色素、バインダー樹脂、その他の添加剤を溶解または分散させて調製したインク塗布液を、グラビアコート法等の公知の手段により基材シート上に塗布した後、乾燥させることにより形成することができる。本発明に係るインク層の厚みは、０．１〜３．０μｍ程度、好ましくは０．３〜１．５μｍ程度とすることができる。
【０１２１】
（保護層）
本発明に係る熱転写シートにおいては、熱転写性の保護層を備えていることが好ましい。該熱転写性の保護層は、受像シート上に熱転写して形成された画像の表面を覆う保護層となる透明な樹脂層からなる。
【０１２２】
保護層を形成する樹脂としては、例えば、ポリエステル樹脂、ポリスチレン樹脂、アクリル樹脂、ポリウレタン樹脂、アクリルウレタン樹脂、ポリカーボネート樹脂、これらの各樹脂のエポキシ変性樹脂、これらの樹脂をシリコーン変性させた樹脂、これらの各樹脂の混合物、電離放射線硬化性樹脂、紫外線遮断性樹脂等を例示することができる。好ましい樹脂としては、ポリエステル樹脂、ポリカーボネート樹脂、エポキシ変性樹脂、電離放射線硬化性樹脂が挙げられる。ポリエステル樹脂としては、ジオール成分および酸成分が一種類以上の脂環族化合物を有する脂環族ポリエステル樹脂が好ましい。ポリカーボネート樹脂としては、芳香族ポリカーボネート樹脂が好ましく、特開平１１−１５１８６７号に記載された芳香族ポリカーボネート樹脂が特に好ましい。
【０１２３】
本発明に使用されるエポキシ変性樹脂としては、エポキシ変性ウレタン、エポキシ変性ポリエチレン、エポキシ変性ポリエチレンテレフタレート、エポキシ変性ポリフェニルサルファイト、エポキシ変性セルロース、エポキシ変性ポリプロピレン、エポキシ変性ポリ塩化ビニル、エポキシ変性ポリカーボネート、エポキシ変性アクリル、エポキシ変性ポリスチレン、エポキシ変性ポリメチルメタクリレート、エポキシ変性シリコーン、エポキシ変性ポリスチレンとエポキシ変性ポリメチルメタクリレートの共重合体、エポキシ変性アクリルとエポキシ変性ポリスチレンの共重合体、エポキシ変性アクリルとエポキシ変性シリコーンの共重合体が挙げられ、好ましくはエポキシ変性アクリル、エポキシ変性ポリスチレン、エポキシ変性ポリメチルメタクリレート、エポキシ変性シリコーンであり、更に好ましくはエポキシ変性ポリスチレンとエポキシ変性ポリメチルメタクリレートの共重合体、エポキシ変性アクリルとエポキシ変性ポリスチレンの共重合体、エポキシ変性アクリルとエポキシ変性シリコーンの共重合体である。
【０１２４】
〈電離放射線硬化性樹脂〉
熱転写性保護層として電離放射線硬化性樹脂を用いることができる。熱転写性保護層に含有することにより、耐可塑剤性や耐擦過性が特に優れている。電離放射線硬化性樹脂としては公知のものを使用することができ、例えば、ラジカル重合性のポリマーまたはオリゴマーを電離放射線照射により架橋、硬化させ、必要に応じて光重合開始剤を添加し、電子線や紫外線によって重合架橋させたものを使用することができる。
【０１２５】
〈紫外線遮断性樹脂〉
紫外線遮断性樹脂を含有する保護層は、印画物に耐光性を付与することを主目的とする。紫外線遮断性樹脂としては、例えば、反応性紫外線吸収剤を熱可塑性樹脂または上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダードアミン系のような従来公知の非反応性の有機系紫外線吸収剤に、付加重合性二重結合（例えばビニル基、アクリロイル基、メタアクリロイル基等）、アルコール性水酸基、アミノ基、カルボキシル基、エポキシ基、イソシアネート基のような反応性基を導入したものを例示することができる。
【０１２６】
上記のごとき単層構造の熱転写性保護層または多層構造の熱転写性保護層中に設けられた主保護層は、保護層形成用樹脂の種類にもよるが、通常は０．５〜１０μｍ程度の厚さに形成する。
【０１２７】
本発明の熱転写性の保護層は、基材シート上に非転写性の離型層を介して設けることが好ましい。
【０１２８】
非転写性離型層は、基材シートと非転写性離型層との間の接着力を、非転写性離型層と熱転写性保護層との間に接着力よりも常に充分高くし、且つ、熱を印加する前の非転写性離型層と熱転写性保護層との間の接着力が、熱印加後のそれに対し高くなるようにする目的で、（１）樹脂バインダーと共に、平均粒子径が４０ｎｍ以下の無機微粒子を３０〜８０質量％含有しているか、（２）アルキルビニルエーテル・無水マレイン酸共重合体、その誘導体、或いはそれらの混合物を合計２０質量％以上の割合で含有しているか、或いは（３）アイオノマーを２０質量％以上の割合で含有している、ことが好ましい。非転写性離型層には、必要に応じて他の添加物が含有されていてもよい。
【０１２９】
無機微粒子としては、例えば、無水シリカ、コロイダルシリカ等のシリカ微粒子や、酸化錫、酸化亜鉛、アンチモン酸亜鉛等の金属酸化物を使用することが出来る。無機微粒子の粒子径は、４０ｎｍ以下とすることが好ましい。４０ｎｍを越えると、離型層表面の凹凸に起因して熱転写性保護層の表面の凹凸も大きくなり、その結果保護層の透明性が低下してしまい好ましくない。
【０１３０】
無機微粒子と混合する樹脂バインダーは特に制限されず、混合可能なあらゆる樹脂を用いることが出来る。例えば、各種ケン化度のポリビニルアルコール樹脂（ＰＶＡ）；ポリビニルアセタール樹脂；ポリビニルブチラール樹脂；アクリル系樹脂；ポリアミド系樹脂；酢酸セルロース、アルキルセルロース、カルボキシメチルセルロース、ヒドロキシアルキルセルロース等のセルロース系樹脂；ポリビニルピロリドン樹脂等が挙げられる。
【０１３１】
無機微粒子と樹脂バインダーを主体とする他の配合成分との配合比（無機微粒子／他の配合成分）は、質量比で３０／７０以上、８０／２０以下の範囲とすることが好ましい。配合比が３０／７０未満になると、無機微粒子の効果が不十分となり、一方８０／２０を越えると離型層が完全な膜とならず、基材シートと保護層が直接触れる部分が生じてしまう。
【０１３２】
アルキルビニルエーテル・無水マレイン酸共重合体またはその誘導体としては、例えば、アルキルビニルエーテル部分のアルキル基がメチル基或いはエチル基であるもの、無水マレイン酸部分が部分的にまたは完全にアルコール（例えばメタノール、エタノール、プロパノール、イソプロパノール、ブタノール、イソブタノール等）とのハーフエステルとなったものを用いることができる。
【０１３３】
離型層は、アルキルビニルエーテル・無水マレイン酸共重合体、その誘導体、或いはそれらの混合物だけで形成しても良いが、離型層と保護層の間の剥離力を調整する目的で、他の樹脂または微粒子をさらに加えても良い。その場合、離型層には、アルキルビニルエーテル・無水マレイン酸共重合体、その誘導体、或いはそれらの混合物が２０質量％以上含有されているのが望ましい。含有量が２０質量％未満になると、アルキルビニルエーテル・無水マレイン酸共重合体またはその誘導体の効果が十分に得られなくなる。
【０１３４】
アルキルビニルエーテル・無水マレイン酸共重合体またはその誘導体に配合される樹脂または微粒子としては、混合可能で、被膜形成時に高い膜透明性が得られるもので有れば特に限定されず、あらゆる材料を用いることが出来る。例えば、前述の無機微粒子及び無機微粒子と混合可能な樹脂バインダーは好ましく用いられる。
【０１３５】
アイオノマーとしては、例えば、サーリンＡ（デュポン社製）や、ケミパールＳシリーズ（三井石油化学社製）等を使用することができる。また、アイオノマーには、例えば、前述の無機微粒子、無機微粒子と混合可能な樹脂バインダー、或いはその他の樹脂や微粒子をさらに加えることが出来る。
【０１３６】
非転写性離型層を形成するには、上記（１）〜（３）のいずれかの成分を所定の配合割合で含有する塗布液を調製し、かかる塗布液を、グラビアコート法、グラビアリバースコート法のような公知の技術で基材シート上に塗布し、塗布層を乾燥させる。非転写性離型層の厚みは、通常、乾燥後の厚みで０．１〜２μｍ程度とする。
【０１３７】
非転写性離型層を介して、あるいは介さずに基材シート上に積層される熱転写性保護層は、多層構造をとっていてもよいし、単層構造をとっていてもよい。多層構造をとる場合には、画像に各種の耐久性を付与するための主体となる主保護層の他、熱転写性保護層と印画物の受像面との接着性を高めるために、熱転写性保護層の最表面に配置される接着層や、補助的な保護層や、保護層本来の機能以外の機能を付加するための層（例えば偽造防止層、ホログラム層等）が設けられてもよい。主保護層とその他の層の順序は任意であるが、通常は、転写後に主保護層が受像面の最表面となるように、接着層と主保護層との間に他の層を配置する。
【０１３８】
熱転写性保護層の最表面には接着層が形成されていても良い。接着層は、例えばアクリル樹脂、塩化ビニル系樹脂、酢酸ビニル系樹脂、塩化ビニル／酢酸ビニル共重合樹脂、ポリエステル系樹脂、ポリアミド系樹脂のような加熱時接着性の良好な樹脂で形成することができる。また、上記樹脂に加え、上述した電離放射線硬化性樹脂、紫外線遮断性樹脂などを必要に応じて混合してもよい。接着層の厚さは、通常０．１〜５μｍとする。
【０１３９】
非転写性離型層上あるいは基材シート上に熱転写性保護層を形成するには、例えば、保護層形成用樹脂を含有する保護層用塗布液、熱接着性樹脂を含有する接着層用塗布液、その他必要に応じて付加される層を形成するための塗布液をあらかじめ調製し、それらを所定の順序で非転写性離型層上あるいは基材シート上に塗布し、乾燥させる。各塗布液は従来公知の方法で塗布すればよい。また、各層の間には適切なプライマー層を設けても良い。
【０１４０】
〈紫外線吸収剤〉
熱転写性保護層の少なくとも１層に、紫外線吸収剤が含有されていることが好ましいが、透明樹脂層に含有させた場合、保護層転写後は透明樹脂層が印画物の最表面に存在するため、長期間の間に環境などの影響を受け経時的にその効果が低下することから、特に好ましくは、感熱接着剤層に含有させる。
【０１４１】
紫外線吸収剤としては、サリチル酸系、ベンゾフェノン系、ベンゾトリアゾール系、シアノアクリレート系等の紫外線吸収剤があげられ、例えば具体的にはＴｉｎｕｖｉｎ  Ｐ、Ｔｉｎｕｖｉｎ  ２３４、Ｔｉｎｕｖｉｎ  ３２０、Ｔｉｎｕｖｉｎ  ３２６、Ｔｉｎｕｖｉｎ  ３２７、Ｔｉｎｕｖｉｎ  ３２８、Ｔｉｎｕｖｉｎ  ３１２、Ｔｉｎｕｖｉｎ  ３１５（以上、チバガイギー社製）、Ｓｕｍｉｓｏｒｂ−１１０、Ｓｕｍｉｓｏｒｂ−１３０、Ｓｕｍｉｓｏｒｂ−１４０、Ｓｕｍｉｓｏｒｂ−２００、Ｓｕｍｉｓｏｒｂ−２５０、Ｓｕｍｉｓｏｒｂ−３００、Ｓｕｍｉｓｏｒｂ−３２０、Ｓｕｍｉｓｏｒｂ−３４０、Ｓｕｍｉｓｏｒｂ−３５０、Ｓｕｍｉｓｏｒｂ−４００（以上、住友化学工業（株）製）、Ｍａｒｋ  ＬＡ−３２、Ｍａｒｋ  ＬＡ−３６、Ｍａｒｋ  １４１３（以上、アデカアーガス化学（株）製）等の商品名で市場から入手でき、いずれも本発明で使用することが出来る。
【０１４２】
また、反応性紫外線吸収剤とアクリル系モノマーとがランダム共重合したＴｇ６０℃以上、好ましくは８０℃以上のランダム共重合体を用いることも出来る。
【０１４３】
上記の反応性紫外線吸収剤は、従来公知のサリシレート系、ベンゾフェノン系、ベンゾトリアゾール系、置換アクリロニトリル系、ニッケルキレート系、ヒンダードアミン系等の非反応性紫外線吸収剤に、例えば、ビニル基やアクリロイル基、メタアクリロイル基等の付加重合性二重結合、或いは、アルコール系水酸基、アミノ基、カルボキシル基、エポキシ基、イソシアネート基等を導入したものを使用することができる。具体的には、ＵＶＡ６３５Ｌ、ＵＶＡ６３３Ｌ（以上、ＢＡＳＦジャパン（株）製）、ＰＵＶＡ−３０Ｍ（大塚化学（株）製）等の商品名で市場から入手でき、何れも本発明で使用することが出来る。
【０１４４】
以上のような反応性紫外線吸収剤とアクリル系モノマーとのランダム共重合体における反応性紫外線吸収剤の量は１０〜９０質量％、好ましくは３０〜７０質量％の範囲である。また、このようなランダム共重合体の分子量は５０００〜２５００００程度、好ましくは９０００〜３００００程度とすることが出来る。上述した紫外線吸収剤、及び、反応性紫外線吸収剤とアクリル系モノマーとのランダム共重合体は、各々単独で含有させても良いし、両方を含有させても良い。反応性紫外線吸収剤とアクリル系モノマーとのランダム共重合体の添加量は、含有させる層に対し５〜５０質量％の範囲で含有させることが好ましい。
【０１４５】
もちろん紫外線吸収剤以外にも他の耐光化剤を含有させても良い。ここで耐光化剤とは、光エネルギー、熱エネルギー、酸化作用など、色素を変質あるいは分解する作用を吸収または遮断して色素の変質や分解を防止する薬剤であり、具体的には上述した紫外線防止剤の他、従来合成樹脂の添加剤などとして知られている光安定剤等が挙げられる。その場合も、熱転写性保護層の少なくとも１層、即ち前記剥離層、透明樹脂層、感熱接着層のうち少なくとも１層に含有させてよいが、特に好ましくは、感熱接着剤層に含有させる。
【０１４６】
上記の紫外線吸収剤を含む、耐光化剤の使用量は特に限定されないが、好ましくは含有させる層を形成する樹脂１００質量部当たり０．０５〜１０質量部、好ましくは３〜１０質量部の割合で使用する。使用量が少なすぎると耐光化剤としての効果が得難く、一方多すぎては不経済である。
【０１４７】
また、上記の耐光化剤の他にも、例えば、蛍光増白剤、充填剤等の各種の添加剤も同時に接着剤層に適当な量で添加することができる。
【０１４８】
保護層転写シートの透明樹脂層は、基材シート上に単独で設けても良いし、熱転写シートのインク層と面順次に設けても良い。
【０１４９】
（耐熱滑性層）
本発明の熱転写シートにおいて、インク層とは基材シートを挟んで反対側の面に耐熱滑性層を設けることが好ましい。
【０１５０】
耐熱滑性層は、サーマルヘッド等の加熱デバイスと基材シートとの熱融着を防止し、走行を滑らかに行うとともに、サーマルヘッドの付着物を除去する目的で設けられる。
【０１５１】
この耐熱滑性層に用いる樹脂としては、例えば、エチルセルロース、ヒドロキシセルロース、ヒドロキシプロピルセルロース、メチルセルロース、酢酸セルロース、酢酪酸セルロース、ニトロセルロース等のセルロース系樹脂、ポリビニルアルコール、ポリ酢酸ビニル、ポリビニルブチラール、ポリビニルアセタール、ポリビニルピロリドン等のビニル系樹脂、ポリメタクリル酸メチル、ポリアクリル酸エチル、ポリアクリルアミド、アクリロニトリルースチレン共重合体等のアクリル系樹脂、ポリイミド樹脂、ポリアミド樹脂、ポリアミドイミド樹脂、ポリビニルトルエン樹脂、クマロンインデン樹脂、ポリエステル系樹脂、ポリウレタン樹脂、シリコーン変性またはフッ素変性ウレタン等の天然または合成樹脂の単体または混合物が用いられる。耐熱滑性層の耐熱性をより高めるために、上記の樹脂のうち、水酸基系の反応性基を有している樹脂を使用し、架橋剤としてポリイソシアネート等を併用して、架橋樹脂層とすることが好ましい。
【０１５２】
更に、サーマルヘッドとの摺動性を付与するために、耐熱滑性層に固形あるいは液状の離型剤または滑剤を加えて耐熱滑性をもたせてもよい。離型剤または滑剤としては、例えば、ポリエチレンワックス、パラフィンワックス等の各種ワックス類、高級脂肪族アルコール、オルガノポリシロキサン、アニオン系界面活性剤、カチオン系界面活性剤、両性界面活性剤、ノニオン系界面活性剤、フッ素系界面活性剤、金属石鹸、有機カルボン酸及びその誘導体、フッ素系樹脂、シリコーン系樹脂、タルク、シリカ等の無機化合物の微粒子等を用いることができる。耐熱滑性層に含有される滑剤の量は５〜５０質量％、好ましくは１０〜３０質量％程度である。このような耐熱滑性層の厚みは０．１〜１０μｍ程度、好ましくは０．３〜５μｍ程度とすることができる。
【０１５３】
《熱転写受像シート》
次いで、本発明に係る少なくとも基材シートと色素受容層から構成される熱転写受像シートについて説明する。
【０１５４】
（基材シート）
熱転写受像シートで用いる基材シートは、色素受像層を保持するという役割を有するとともに、熱転写時には熱が加えられるため、過熱された状態でも取り扱い上支障のない程度の機械的強度を有することが好ましい。
【０１５５】
このような基材の材料としては特に限定されず、例えば、コンデンサーペーパー、グラシン紙、硫酸紙、またはサイズ度の高い紙、合成紙（ポリオレフィン系、ポリスチレン系）、上質紙、アート紙、コート紙、キャストコート紙、壁紙、裏打用紙、合成樹脂またはエマルジョン含浸紙、合成ゴムラテックス含浸紙、合成樹脂内添紙、板紙等、セルロース繊維紙、あるいはポリエステル、ポリアクリレート、ポリカーボネイト、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムあるいは発泡させた発泡シートも使用でき、特に限定されない。
【０１５６】
また、上記基材の任意の組み合わせによる積層体も使用できる。代表的な積層体の例として、セルロース繊維紙と合成紙或いはセルロース合成紙とプラスチックフィルムとの合成紙が挙げられる。これらの基材シートの厚みは任意でよく、通常１０〜３００μｍ程度である。
【０１５７】
より高い印字感度を有すると共に、濃度ムラや白抜けのない高画質を得るためには、微細空隙を有する層を存在させることが好ましい。微細空隙を有する層としては、内部に微細空隙を有するプラスチックフィルムや合成紙を用いることが出来る。また、各種基材シートの上に、各種の塗工方式で微細空隙を有する層を形成できる。微細空隙を有するプラスチックフィルムまたは合成紙としては、ポリオレフィン、特にポリプロピレンを主体として、それに無機顔料及び／またはポリプロピレンと非相溶なポリマーをブレンドし、これらをボイド（空隙）形成開始剤として用い、これらの混合物を延伸、成膜したプラスチックフィルムまたは合成紙が好ましい。これらがポリエステル等を主体としたものの場合には、その粘弾性的あるいは熱的性質から、クッション性、及び断熱性が、ポリプロピレンを主体としたものに比較して劣るため、印字感度に劣り、濃度ムラなども生じやすい。
【０１５８】
これらの点を考慮すると、プラスチックフィルム及び合成紙の２０℃における弾性率は５×１０8Ｐａ〜１×１０10Ｐａが好ましい。また、これらのプラスチックフィルムや合成紙は、通常２軸延伸により成膜されたものであるが故に、これらは加熱により収縮する。これらを１１０℃下で６０秒放置した場合の収縮率は０．５〜２．５％である。上述のプラスチックフィルムや合成紙は、それ自体が、微細空隙を含む層の単層で合っても良いし、複数の層構成であっても良い。複数の層構成の場合には、その構成する全ての層に微細空隙を含有しても良いし、微細空隙が存在しない層が含有しても良い。このプラスチックフィルムや合成紙には、必要に応じて隠蔽剤として、白色顔料を混入させてもよい。また、白色性を増すために、蛍光増白剤等の添加剤を含有させても良い。微細空隙を有する層は、３０〜８０μｍの厚みが好ましい。
【０１５９】
微細空隙を有する層としては、基材の上にコーティング法によって微細空隙を有する層を形成することも可能である。使用するプラスチック樹脂としては、ポリエステル、ウレタン樹脂、ポリカーボネイト、アクリル樹脂、ポリ塩化ビニル、ポリ酢酸ビニル等の公知の樹脂を単独或いは複数をブレンドして使用することができる。
【０１６０】
また、必要に応じて、基材の受像層を設ける側とは反対側の面に、カール防止の目的として、ポリビニルアルコール、ポリ塩化ビニリデン、ポリエチレン、ポリプロピレン、変性ポリオレフィン、ポリエチレンテレフタレート、ポリカーボネイト等の樹脂や合成紙の層を設けることが出来る。貼り合わせ方法としては、例えば、ドライラミネーション、ノンソルベント（ホットメルト）ラミネーション、ＥＣラミネーション法等の公知の積層方法が使用できるが、好ましい方法はドライラミネーション及びノンソルベントラミネーション法である。ノンソルベントラミネーション法に好適な接着剤としては、例えば、武田薬品工業（株）製のタケネート７２０Ｌ等が挙げられ、ドライラミネーションに好適な接着剤としては、例えば、武田薬品工業（株）製のタケラックＡ９６９／タケネートＡ−５（３／１）、昭和高分子（株）製の、ポリゾール  ＰＳＡ  ＳＥ−１４００、ビニロール  ＰＳＡ  ＡＶ−６２００シリーズ等が挙げられる。これらの接着剤の使用量としては、固形分で約１〜８ｇ／ｍ2、好ましくは２〜６ｇ／ｍ2の範囲である。
【０１６１】
上述したような、プラスチックフィルムと合成紙、或いはそれら同士、或いは各種紙とプラスチックフィルムや合成紙、等を積層する場合、接着層により貼り合わせることができる。
【０１６２】
上記基材シートと色素受容層との接着強度を大きくする等の目的で、基材シートの表面に各種プライマー処理やコロナ放電処理を施すのが好ましい。
【０１６３】
（バインダー樹脂）
本発明に係る熱転写受像シートにおいて、バインダー樹脂としては公知のものを用いることができ、その中でも色素が染着しやすいものを用いることが好ましい。具体的には、ポリプロピレン等のポリオレフィン樹脂、ポリ塩化ビニル、ポリ塩化ビニリデン等のハロゲン化樹脂、ポリ酢酸ビニル、ポリアクリル酸エステルなどのビニル系樹脂、ポリエチレンテレフタレート、ポリブチレンテレフタレートなどのポリエステル樹脂、ポリスチレン系樹脂、ポリアミド系樹脂、フェノキシ樹脂、エチレンやプロピレンなどのオレフィンと他のビニル系モノマーとの共重合体、ポリウレタン、ポリカーボネイト、アクリル樹脂、アイオノマー、セルロース誘導体等の単体、または混合物を用いることができ、これらの中でもポリエステル系樹脂、ビニル系樹脂及びセルロース誘導体が好ましい。
【０１６４】
（離型剤）
本発明に係る色素受容層には、インク層との熱融着を防止する目的で、離型剤を添加することが好ましい。離型剤としては、燐酸エステル系可塑剤、フッ素系化合物、シリコーンオイル（反応硬化型シリコーンを含む）等を使用することができるが、この中でもシリコーンオイルが好ましい。シリコーンオイルとしては、ジメチルシリコーンをはじめ各種の変性シリコーンを用いることができる。具体的には、アミノ変性シリコーン、エポキシ変性シリコーン、アルコール変性シリコーン、ビニル変性シリコーン、ウレタン変性シリコーン等を用い、これらをブレンドしたり、各種の反応を用いて重合させて用いることもできる。離型剤は１種でも、あるいは２種以上のものを併せて用いても良い。また、離型剤の添加量は、色素受像層形成用のバインダー樹脂１００質量部に対し、０．５〜３０質量部が好ましい。この添加量の範囲を満たさない場合は、熱転写シートと熱転写受像シートの色素受像層との融着もしくは印画感度低下などの問題が生じる場合がある。なお、これらの離型剤は、色素受像層に添加せず、色素受容層上に別途離型層として設けても良い。
【０１６５】
（金属イオン化合物）
本発明に係る色素受容層においては、金属イオン含有化合（以下、メタルソースともいう）を含有させることが好ましい。
【０１６６】
メタルソースとしては、金属イオンの無機または有機の塩及び金属錯体が挙げられ、中でも有機金属錯体が好ましい。金属としては、周期律表の第Ｉ〜第VIII族に属する１価及び多価の金属が挙げられるが、中でもＡｌ、Ｃｏ、Ｃｒ、Ｃｕ、Ｆｅ、Ｍｇ、Ｍｎ、Ｍｏ、Ｎｉ、Ｓｎ、Ｔｉ及びＺｎが好ましく、特にＮｉ、Ｃｕ、Ｃｒ、Ｃｏ及びＺｎが好ましい。
【０１６７】
メタルソースの具体例としては、Ｎｉ2+、Ｃｕ2+、Ｃｒ2+、Ｃｏ2+及びＺｎ2+と酢酸やステアリン酸等の脂肪族の塩、または安息香酸、サルチル酸等の芳香族カルボン酸の塩等が挙げられる。下記一般式（Ｉ）で表される錯体が、染料受容層中に安定かつ添加でき、かつ実質的に無色であるので、特に好ましく用いられる。
【０１６８】
一般式（Ｉ）
〔Ｍ（Ｑ1）X（Ｑ2）Y（Ｑ3）Z〕P+（Ｌ-）P
上記式中、Ｍは金属イオン、好ましくはＮｉ2+、Ｃｕ2+、Ｃｒ2+、Ｃｏ2+、Ｚｎ2+を表す。Ｑ1、Ｑ2、Ｑ3は各々Ｍで表される金属イオンと配位結合可能な配位化合物を表し、互いに同じであっても異なっていてもよい。これらの配位化合物としては、例えば、キレート科学（５）（南江堂）に記載されている配位化合物から選択することができる。Ｌ-は有機アニオン基を表し、具体的にはテトラフェニル硼素アニオンやアルキルベンゼンスルホン酸アニオン等が挙げられる。Ｘは１、２または３の整数を表し、Ｙは１、２または０を表し、Ｚは１または０を表すが、これらは前記一般式で表される錯体が４座配位か、６座配位かによって決定されるか、あるいはＱ1、Ｑ2、Ｑ3の配位子の数によって決定される。Ｐは１または２を表す。この種のメタルソースの具体例は、米国特許４，９８７，０４９号明細書に例示されたもの、または特開平１０−６７１８１号公報に例示された化合物１〜５１などを挙げることができる。
【０１６９】
メタルソースの添加量は、通常、染料受容層バインダーに対して５〜８０質量％が好ましく、１０〜７０質量％がより好ましい。また、本発明に用いられるメタルソース化合物の添加量は、通常、０．５〜２０ｇ／ｍ2が好ましく、１〜１５ｇ／ｍ2がより好ましい。
【０１７０】
（中間層）
また、熱転写受像シートは、基材シートと色素受容層との間に中間層を設けても良い。本発明でいう中間層は、基材シートと色素受容層との間に存在する全ての層を指し、多層構成であってもよい。中間層の機能としては、耐溶剤性能、バリア性能、接着性能、白色付与能、隠蔽性能、帯電防止機能等が挙げられるが、これらに限定されることなく、従来公知の中間層全てが適用できる。
【０１７１】
中間層に耐溶剤性能、バリア性能を付与させるためには、水溶性樹脂を用いることが好ましい。水溶性樹脂としては、カルボキシメチルセルロース等のセルロース系樹脂、でんぷん等の多糖類系樹脂、カゼイン等の蛋白質、ゼラチン、寒天、また、ポリビニルアルコール、エチレン酢酸ビニル共重合体、ポリ酢酸ビニル、塩化ビニル、酢酸ビニル共重合体（例えば、ジャパンエポキシレジン（株）製ベオパ）、酢酸ビニル（メタ）アクリル共重合体、（メタ）アクリル樹脂、スチレン（メタ）アクリル共重合体、スチレン樹脂等のビニル系樹脂、また、メラミン樹脂、尿素樹脂、ベンゾグアナミン樹脂等のポリアミド系樹脂、ポリエステル、ポリウレタン等が挙げられる。ここで言う水溶性樹脂とは、水を主体とする溶媒に、完全溶解（粒径０．０１μｍ以下）、またはコロイダルディスパージョン（０．０１〜０．１μｍ）、またはエマルジョン（０．１〜１μｍ）、またはスラリー（１μｍ以上）の状態になる樹脂のことである。これらの水溶性樹脂のなかで、特に好ましいのは、メタノール、エタノール、イソプロピルアルコール等のアルコール類、ヘキサン、シクロヘキサン、アセトン、メチルエチルケトン、キシレン、酢酸エチル、酢酸ブチル、トルエン等の汎用溶剤により、溶解はもとより、膨潤さえしない樹脂である。この意味で、水を主体とする溶媒に完全に溶解する樹脂が最も好ましい。特に、ポリビニルアルコール樹脂、セルロース樹脂が挙げられる。
【０１７２】
中間層に接着性能をもたせるためには、基材シートの種類やその表面処理により異なるが、ウレタン系樹脂、ポリオレフィン系樹脂が一般的である。また、活性水素を有する熱可塑性樹脂とイソシアネート化合物のような硬化剤を併用すると良好な接着性が得られる。中間層に白色付与能をもたせるためには、蛍光増白剤を用いることができる。使用する蛍光増白剤は、従来公知のいずれの化合物でも使用でき、スチルベン系、ジスチルベン系、ベンゾオキサゾール系、スチリル−オキサゾール系、ピレン−オキサゾール系、クマリン系、アミノクマリン系、イミダゾール系、ベンゾイミダゾール系、ピラゾリン系、ジスチリル−ビフェニル系の蛍光増白剤等が挙げられる。白色度は、これら蛍光増白剤の種類と添加量で調整することができる。蛍光増白剤の添加方法としては、あらゆる方法を用いることができる。すなわち、水に溶解させて添加する方法、ボールミル、コロイドミルによって粉砕分散して添加する方法、高沸点溶媒に溶解して親水性コロイド溶液と混合し、水中油滴型分散物として添加する方法、高分子ラテックス中に含浸させて添加する方法等がある。
【０１７３】
更に、基材シートのギラつき感や、ムラを隠蔽するために、中間層に酸化チタンを添加してもよい。更に、酸化チタンを用いることで基材シートの選択の自由度が広がる点で好ましい。酸化チタンには、ルチル型酸化チタンと、アナターゼ型酸化チタンの２種類があるが、白色度及び蛍光増白剤の効果を考慮すると、ルチル型よりも紫外部の吸収がより短波長側であるアナターゼ型酸化チタンが好ましい。中間層のバインダー樹脂が水系で、酸化チタンが分散しにくい場合には、表面に親水性処理を施した酸化チタンを用いるか、もしくは、界面活性剤、エチレングリコール等の既知の分散剤により分散することができる。酸化チタンの添加量は、樹脂固形分１００質量部に対して酸化チタン固形分として１０〜４００質量部が好ましい。
【０１７４】
中間層に帯電防止機能をもたせるためには、導電性無機フィラーや、ポリアニリンスルホン酸のような有機導電材等、従来公知の導電材料を中間層バインダー樹脂に合わせて適宜選択して使用することができる。このような中間層の厚みは、０．１〜１０μｍ程度の範囲で設定することが好ましい。
【０１７５】
次いで本発明の熱転写記録材料を用いた記録方法について説明する。
【０１７６】
熱転写性の保護層、或いは後加熱処理領域が熱転写シートのインク層と面順次に供給される場合の実施の形態について、図面に基づいて説明する。図２は、本発明に係る熱転写シートの１面順次に供給される形態の一例を示す断面図である。図２の熱転写シート２１には、基材シートの同一平面上にイエロー（Ｙ）、マゼンタ（Ｍ）、シアン（Ｃ）各色素に対応したインク層２３Ｙ、２３Ｍ、２３Ｃと、インク層とは別の領域に、熱転写性の保護層もしくは後加熱処理領域２３ＯＰが、面順次に設けられている。
【０１７７】
尚、図２では、各々のインク層間に僅かな隙間を設けているが、熱転写記録装置の制御方法に併せて適宜隙間を設けても良い。また、各インク層の頭出しを精度良く行なうために、検知マークを熱転写シートに設けることが好ましく、設け方については特に限定されることはない。基材シートの同一平面上に各インク層と熱転写性の保護層、或いは後加熱処理を行う領域を設けたものを示したが、もちろん、別個の基材シート上にそれぞれのインク層等を設けても良いことは言うまでもない。なお、各インク層に反応型の色素を用いた場合、インク層に含有されている色素自身は、反応前の化合物であり厳密にいえばＹ、Ｍ、Ｃ色素とは言えないが、Ｙ、Ｍ、Ｃ画像を最終的に形成する為の層という意味で、便宜上同様に表現する。
【０１７８】
本発明において、特にキレート型の昇華熱転写では、色素転写の後にキレート化を終了させるため、色素転写後の後加熱処理を施すことが好ましい。この後加熱処理工程において、均一な熱分布になるように、サーマルヘッドで加熱することにより反応終了とともに、光沢のある画像を形成することができるため、好適である。また、後加熱処理と熱転写性の保護層の転写を同時に行ってもよく、その工程で均一な熱分布になるように、サーマルヘッドで加熱することにより、光沢のある画像を形成することができる。
【実施例】
【０１７９】
以下、実施例を挙げて本発明を具体的に説明するが、本発明はこれらに限定されるものではない。
【０１８０】
実施例１
《熱転写シートの作製》
〔熱転写シート１の作製〕
（基材シートの作製）
厚さ６μｍの片面に易接着処理が施されたポリエチレンテレフタレートフィルム（三菱化学ポリエステル（株）製、Ｋ−２０３Ｅ−６Ｆ）の易接着処理面とは反対側の面に、下記組成の耐熱滑性層塗布用組成物をグラビア塗布方式で塗布、乾燥した後、加熱硬化処理を行って、乾燥膜厚１μｍの耐熱滑性層を有する熱転写シート用の基材シートを作製した。
【０１８１】
〈耐熱滑性層塗布用組成物〉
ポリビニルブチラール樹脂（積水化学工業社製  エスレックＢＸ−１）  ３．５質量部
リン酸エステル系界面活性剤（第一工業製薬社製  プライサーフＡ２０８Ｓ）
３．０質量部
リン酸エステル系界面活性剤（東邦化学社製  フォスファノールＲＤ７２０）
０．３質量部
ポリイソシアネート（大日本インキ化学工業社製  バーノックＤ７５０−４５）
１９．０質量部
タルク（日本タルク社製  Ｙ／Ｘ＝０．０３）                        ０．２質量部
メチルエチルケトン                                                  ３５質量部
トルエン                                                            ３５質量部
（インク層塗布液の調製及び塗布）
次に、ポリエチレンテレフタレートフィルムの耐熱滑性層を形成した面とは反対側の面に、下記の組成からなるイエロー（Ｙ）、マゼンタ（Ｍ）、シアン（Ｃ）各インク層を形成するイエローインク塗布液１、マゼンタインク塗布液１及びシアンインク塗布液１を、グラビア塗布方式により面順次に塗布（乾燥後膜厚：０．８μｍ）し、次いで１００℃にて１分間乾燥して各インク層を形成し、熱転写シート１を作製した。
【０１８２】
〈イエローインク塗布液１〉
ポストキレート色素（Ｙ−１）                                      ４．５質量部
ポリビニルアセトアセタール樹脂（積水化学社製、エスレックＫＳ−５）５．０質量部
ウレタン変性シリコーン樹脂（大日精化社製、ダイアロマーＳＰ−２１０５）
０．５質量部
メチルエチルケトン                                              ４５．０質量部
トルエン                                                        ４５．０質量部
〈マゼンタインク塗布液１〉
ポストキレート色素（Ｍ−１）                                      ４．０質量部
ポリビニルアセトアセタール樹脂（積水化学社製、エスレックＫＳ−５）５．５質量部
ウレタン変性シリコーン樹脂（大日精化社製、ダイアロマーＳＰ−２１０５）
０．５質量部
メチルエチルケトン                                              ４５．０質量部
トルエン                                                        ４５．０質量部
〈シアンインク塗布液１〉
ポストキレート色素（Ｃ−１）                                      ４．０質量部
ポリビニルアセトアセタール樹脂（積水化学社製、エスレックＫＳ−５）５．５質量部
ウレタン変性シリコーン樹脂（大日精化社製、ダイアロマーＳＰ−２１０５）
０．５質量部
メチルエチルケトン                                              ４５．０質量部
トルエン                                                        ４５．０質量部
〔熱転写シート２の作製〕
上記熱転写シート１の作製において、イエロー（Ｙ）インク層を形成するイエローインク塗布液１に代えて、下記の組成からなるイエローインク塗布液２を用いた以外は同様にして、熱転写シート２を作製した。
【０１８３】
〈イエローインク塗布液２〉
ポストキレート色素（Ｙ−２）                                      ４．５質量部
ポリビニルアセトアセタール樹脂（積水化学社製、エスレックＫＳ−５）５．０質量部
ウレタン変性シリコーン樹脂（大日精化社製、ダイアロマーＳＰ−２１０５）
０．５質量部
メチルエチルケトン                                              ４５．０質量部
トルエン                                                        ４５．０質量部
【０１８４】
【化１３】
2005297472.tif 000014
【０１８５】
《熱転写受像シートの作製》
〔熱転写受像シート１の作製〕
基材シートとして、厚みが１５０μｍの合成紙（王子油化合成紙（株）製のユポＦＰＧ−１５０）の一方の面に、下記の中間層塗布液をワイヤーバーコーティング方式にて塗布し、１２０℃で１分間乾燥させ、乾燥固形分量が２．０ｇ／ｍ2の下引層を形成した。
【０１８６】
次いで、上記下引層上に、下記の組成からなる色素受容層塗布液をワイヤーバーコーティング方式にて、乾燥固形分量が４ｇ／ｍ2になるように塗布した後、１１０℃にて３０秒間乾燥して、熱転写受像シート１を得た。
【０１８７】
（中間層塗布液）
アクリル系エマルジョン（日本カーバイド（株）製、ニカゾールＡ−０８）の３５％水溶液                                                                ５．７質量部
純水                                                            ９４．０質量部
（色素受容層塗布液の調製）
ポリビニルブチラール樹脂（積水化学社製  エスレックＢＸ−１）      ４．５質量部
金属イオン含有化合物（＊Ａ：ＭＳ−１）                            ３．０質量部
メチルスチリル変成シリコーンオイル（信越化学（株）製  ＫＦ４１０）０．５質量部
メチルエチルケトン                                              ８０．０質量部
酢酸ブチル                                                      １０．０質量部
＊Ａ）ＭＳ−１：Ｎｉ2+［Ｃ7Ｈ15ＣＯＣ（ＣＯＯＣＨ3）＝Ｃ（ＣＨ3）Ｏ-］2
〔熱転写受像シート２の作製〕
上記熱転写受像シート１の作製において、金属イオン含有化合物（ＭＳ−１）を除いた以外は同様にして、熱転写受像シート２を作製した。
【０１８８】
〔熱転写受像シート３〜１８の作製〕
上記熱転写受像シート１または熱転写受像シート２の作製において、酸化防止剤の種類（添加量は、ポリビニルブチラール樹脂に対し２０質量％添加）、可塑剤の種類（添加量、ポリビニルブチラール樹脂に対し１０質量％添加）、金属イオン含有化合物（ＭＳ−１）の有無を表１に記載の様に変更した以外は同様にして熱転写受像シート３〜２４を作製した。
【０１８９】
【表１】
2005297472.tif 000015
【０１９０】
【化１４】
2005297472.tif 000016
【０１９１】
また、表１に記載の酸化防止剤の酸化電位と、酸化防止剤、ポストキレート色素及び可塑剤のＳＰ値を、前述の方法で測定した結果を、表２に示す。
【０１９２】
【表２】
2005297472.tif 000017
【０１９３】
《画像形成》
抵抗体形状がスクエア（主走査方向長８０μｍ×副走査方向長１２０μｍ）、３００ｄｐｉ（ｄｐｉとは、２．５４ｃｍ当りのドット数を表す）ラインヘッドのサーマルヘッドを搭載した熱転写記録装置に、熱転写受像シートと熱転写受像シートとを、表３に記載の組み合わせで、各熱転写受像シートの受像層部と熱転写インクシートのインク層を重ね合わせてセットし、サーマルヘッドとプラテンロールで圧接しながら、５〜８０ｍＪ／ｍｍ2の印加エネルギー範囲で順次増加させるイエロー、マゼンタ、シアンの各ステップパターンパッチを、送り速度１０ｍｓｅｃ／ｌｉｎｅ、１ライン当たりの送り長さを８５μｍで、インク層の背面側から加熱して、熱転写受像シートの受像層上に各色素を転写させて、画像１〜３４を形成した。
【０１９４】
上記画像１〜３４の形成に用いた熱転写受像シートと熱転写受像シートの組み合わせと、その組み合わせにおける酸化防止剤とポストキレート色素とのＳＰ値差、酸化防止剤と可塑剤とのＳＰ値差及び可塑剤とポストキレート色素とのＳＰ値差を、表３に示す。
【０１９５】
【表３】
2005297472.tif 000018
【０１９６】
《形成画像の評価》
上記の様にして印画した画像について、下記の方法に従って各評価を行った。
【０１９７】
（最高濃度及び最小濃度の測定）
上記の様にして作成した各ステップパターンパッチを、分光光度計としてＧｒｅｔａｇＭａｃｈｂｅｔｈ社製のスペクトルリノを用いて、各画像の最高反射濃度及び最小反射濃度を測定した。
【０１９８】
（耐光性の評価）
上記作成した各色ステップパターンパッチについて、反射濃度が１．０近傍のステップの濃度（Ｄ1）を測定し、次いでキセノンフェードメーター（７万ｌｕｘ）にて１週間曝露した後の同ステップの反射濃度（Ｄ2）を、ＧｒｅｔａｇＭａｃｈｂｅｔｈ社製のスペクトルリノを用いて測定し、下式により色素残存率を求め、これを耐光性の尺度とした。
【０１９９】
色素残存率（％）＝〔曝露後の反射濃度（Ｄ2）／未曝露の反射濃度（Ｄ1）〕×１００
以上により得られた各測定結果及び評価結果を、表４に示す。
【０２００】
【表４】
2005297472.tif 000019
【０２０１】
表４に記載の結果から明らかなように、比較の熱転写受像シートを用いて形成した画像は、耐光性が低い。これに対し、本発明で規定する特性を有する酸化防止剤を含有する熱転写受像シートを用いることにより、優れた耐光性が得られることがわかる。また、色素により耐光性向上幅が異なり、色素と酸化防止剤のＳＰ値が近いほど耐光性向上幅が大きく、またＳＰ値の差が３以上ある色素と酸化防止剤では耐光性向上効果が小さいが、ＳＰ値の近い可塑剤を含有することで優れた耐光性向上効果が得られることがわかる。
【０２０２】
なお、熱転写受像シートに、酸化電位が１０００ｍＶ（ｖｓ  ＳＣＥ）以下である酸化防止剤を含有させた場合、酸化防止剤を含有しない熱転写受像シートを用いた場合と比較して、耐光性が劣化していることが分かる。
【０２０３】
実施例２
《熱転写シート３〜１２の作製》
実施例１に記載の熱転写シート１の作製において、イエロー（Ｙ）インク層を形成するイエローインク塗布液に、酸化防止剤の種類（添加量は、ポリビニルブチラール樹脂に対し２０質量％添加）、可塑剤の種類（添加量、ポリビニルブチラール樹脂に対し１０質量％添加）、ポストキレート色素を表５に記載の様に添加した以外は同様にして熱転写シート３〜１２を作製した。
【０２０４】
《画像形成》
上記作製した熱転写シート３〜１２と実施例１で作製した熱転写シート１、２と、実施例１で作製した熱転写受像シート１を用いて、実施例１に記載の方法と同様にして、画像３５〜４６を形成した。
【０２０５】
《形成画像の評価》
上記の様にして印画した画像３５〜４６について、実施例１に記載の方法に従ってイエロー画像の耐光性評価を行い、得られた結果を表５に示す。
【０２０６】
【表５】
2005297472.tif 000020
【０２０７】
表５に記載の結果から明らかなように、実施例１と同様に、本発明で規定する特性を有する酸化防止剤を含有する熱転写シートを用いることにより、耐光性に優れた熱転写シートを得ることができた。また、可塑剤を併用することによりさらに高い耐光性改良効果が得られることを確認することができた。
【図面の簡単な説明】
【０２０８】
【図１】本発明の熱転写記録材料を構成する熱転写シートと熱転写受像シートの構成の一例を示す断面図である。
【図２】本発明に係る熱転写シートの１面順次に供給される形態の一例を示す断面図である。
【符号の説明】
【０２０９】
１、２１  熱転写シート
２、１２、２２  基材シート
３、２３Ｙ、２３Ｍ、２３Ｃ  染料層
２３ＯＰ  熱転写性の保護層もしくは後加熱処理領域
４  耐熱滑性層
１１  熱転写受像シート
１３  染料受容層
２３Ｙ、２３Ｍ、２３Ｃ  染料層
【図１】
2005297472.tif 000021
【図２】
2005297472.tif 000022